(57)【要約】【課題】装用した時に汚れ付着性が少なく、酸素透過係数が高く、角膜へのレンズの固着が無く、長期装用性に優れたコンタクトレンズを提供すること。【解決手段】レンズ表面の接触角が水中気泡法で１０〜５０°かつ空気中での液滴法で３０〜９０°の範囲にあり、酸素透過係数が３０以上で含水率が５％以上である含水ソフトコンタクトレンズ。【選択図】なし【特許請求の範囲】
【請求項１】
下式（２３）で示される親水性シロキサンモノマー。
Ｒ37
｜
ＣＨ2＝ＣＣＯＯＣ2Ｈ4ＮＨＣＯＯ−(Ｃ2Ｈ4Ｏ)h−Ｒ38Ｓｉ  （２３）
（Ｒ３７は水素またはメチル基であり、Ｒ３８Ｓｉはシロキサニルアルキル基である。ｈは０〜２０を表す。
【請求項２】
式（２３）においてＲ３８ＳｉがＳｉが４個以上からなるポリシロキサニルアルキル基である請求項１記載の親水性シロキサンモノマー。  
【請求項３】
下式（２４）で示される親水性シロキサンモノマー。
ＣＨ3
｜
ＣＨ2＝ＣＣＯＯＣ2Ｈ4ＮＨＣＯＯ−Ｃ2Ｈ4Ｏ┐
┌             ┘
└Ｃ３Ｈ６Ｓｉ(−ＯＳｉ(ＣＨ3)3)3    （２４）
【請求項４】
コンタクトレンズの原料として用いられる請求項１〜３のいずれか１項記載の親水性シロキサンモノマー。
【請求項５】
含水ソフトコンタクトレンズの原料として用いられる請求項４記載の親水性シロキサンモノマー。
【発明の詳細な説明】
【技術分野】
【０００１】
本発明は、長期装用性に優れたソフトコンタクトレンズに関するものである。更に詳しくいえば、装用時に角膜への固着が無く、レンズの動きに優れ、装用感が良い、長期装用に優れた含水ソフトコンタクトレンズに関するものである。
【０００２】
また、本発明は親水性ポリシロキサン共重合体からなる眼科用レンズ材料に関するものである。さらに詳細にはソフトコンタクトレンズとして有用な水濡れ性、酸素透過性、耐汚染性、柔軟性、光学的透明性、強度に優れた親水性共重合体に関するものである。
【背景技術】
【０００３】
従来より、ポリシロキサン化合物はジメチルシリコーン化合物に代表されるように耐熱性、化学的安定性、電気絶縁性、柔軟性、潤滑性、撥水性などの特異な機能を活かして、単独にあるいは他の材料の改質等に工業的に広く利用されている。例えば、重合性ポリシロキサン化合物である両末端にメタクリル基を有するポリジメチルシロキサンは、その重合性を利用してアクリルポリマーやポリスチレン等の種々のポリマーの改質に使用されている。また、ポリシロキサン重合体は高いガス透過性を示すことからガス選択透過膜にも利用され、さらに生体に対する影響も小さいため生体材料や医療材料としても巾広く使われている。例えば、その優れた酸素透過性と柔軟性、光学的透明性を生かし、コンタクトレンズへの応用も検討されており、多くの出願がなされている（例えば、特許文献１〜４）。
【０００４】
コンタクトレンズは、ハードレンズとソフトレンズに大きく分けられる。ハードコンタクトレンズは、硬く、装用感が悪いが、近年の酸素透過性の向上は著しく、連続装用が可能な製品も出現している。一方、ソフトコンタクトレンズは、柔らかく、装用感が良いという特長をもつが、種々の問題がある。ソフトコンタクトレンズについて詳しく見ると、含水性ソフトコンタクトレンズと非含水性ソフトコンタクトレンズに分けられる。
含水性ソフトコンタクトレンズは、ヒドロキシエチルメタクリレート、Ｎ−ビニルピロリドンなどの親水性モノマーを主成分として共重合した共重合体からなり、切削法あるいはモールドあるいはキャスト成形法と呼ばれる方法によりレンズを作製し、これを生理食塩中などで膨潤処理した約４０〜８０％の含水率のレンズである。
【０００５】
非含水性ソフトコンタクトレンズとしては、例えば、分子鎖両末端がビニルジメチルシリル基で封鎖されたポリジメチルシロキサンとメチルハイドロジェンポリシロキサンとの混合物に、白金系の触媒を加え、モールド法で加熱硬化させる方法で得られるシリコーンラバーレンズ、あるいは両末端にメタクリル基のような重合性基を付加したポリパーフルオロエーテルを主成分とした重合体からなるソフトコンタクトレンズとハードコンタクトレンズとの中間の弾性率を有する可撓性レンズが知られている（特許文献５、６）。また、（メタ）アクリル酸と（メタ）アクリル酸エステルを共重合させたハードな基体から、切削によりレンズを作製し、これをエステル化及び／又はエステル交換処理を行い、装用感の良好な非含水性ソフトコンタクトレンズも製造されている（特許文献７）。
【０００６】
含水性コンタクトレンズは、酸素透過性が劣ること、破損しやすく、耐久性が劣ること及び涙液中の成分によって汚染されやすく、細菌の繁殖の恐れがあるため、定期的に煮沸消毒が必要など、取扱い上不便なことが多い。高含水ソフトレンズにより酸素透過性は幾分改善されるものの、まだ充分ではなく、また強度も劣り長時間装用レンズとしては満足できない。
【０００７】
一方、非含水性コンタクトレンズにも、次のような問題点が見られる。即ちシリコーンレンズは、酸素透過性がきわめて高く、当初大きな期待が持たれたが、レンズ表面の疎水性のため涙液の濡れ性が悪く、プラズマ処理や、親水性モノマーのグラフトなど表面の親水化処理が行われているが、親水性能や耐久性が充分でない。また、涙液中の蛋白質や脂質に汚染されやすく、装用中に固着する問題が起こっている。そこで、高い酸素透過性を有するシリコーンヒドロゲルからなる含水ソフトレンズも提案されているが、やはり表面の濡れ性が十分とはいえず、脂質に汚染されやすく、長期間装用するには充分とはいえない（例えば、特許文献８〜１２）。
【先行技術文献】
【特許文献】
【０００８】
【特許文献１】特許第１４３０５４６号公報
【特許文献２】特開昭６３−２９７４１号公報
【特許文献３】特許第２５３２４０６号公報
【特許文献４】特許第２７１６１８１号公報
【特許文献５】特許第１２７８５４０号公報
【特許文献６】特許第１６７７５７３号公報
【特許文献７】特許第９５２１５７号公報
【特許文献８】特許第１４２１４８１号公報
【特許文献９】特表平６−５０３２７６号公報
【特許文献１０】特表平７−５０５１６９号公報
【特許文献１１】特表平７−５０８０６３号公報
【特許文献１２】特開平８−２４５７３７号公報
【発明の概要】
【発明が解決しようとする課題】
【０００９】
本発明は、ソフトコンタクトレンズについて、前記の問題点を解決することを課題とする。すなわち、本発明は、ソフトコンタクトレンズに関して、装用したときに汚れ付着性が少なく、酸素糖化係数が高く、角膜へのレンズの固着がなく、長期装用性に優れたコンタクトレンズを提供することを課題とする。
【課題を解決するための手段】
【００１０】
前記課題を解決するため、本発明者らはソフトコンタクトレンズの材料の材料特性を検討し鋭意研究を重ねた結果、レンズの材料を特定の材料特性にすることでその目的を達成できることを見いだし、本発明を完成することができた。
また、本発明者は親水性シロキサンモノマーとＮ−ビニル基を有するアミド基含有モノマーとの共重合体が上記課題解決にきわめて有用であることを見いだすとともに、特定の極性鋳型中で重合して得られたコンタクトレンズが課題解決に特に有用であるとことを見いだし、本発明に至った。
【００１１】
本発明は以下の通りである。
１．表面の接触角が水中気泡法で１０〜５０°かつ空気中での液滴法で３０〜９０°の範囲にあり、酸素透過係数が３０以上で含水率が５％以上である含水ソフトコンタクトレンズ。
２．表面の接触角が水中気泡法で１０〜４０°かつ空気中での液滴法で３０〜８０°の範囲にあり、酸素透過係数が８０以上で含水率が９％以上である含水ソフトコンタクトレンズ。
３．少なくとも親水性シロキサンモノマー１種以上を重合してなる共重合体からなる上記第１項または第２項記載の含水ソフトコンタクトレンズ。
４．親水性シロキサンモノマーが式（１）で表される親水性ポリシロキサンモノマーである上記第３項記載の含水ソフトコンタクトレンズ。
2011070207.tif 000002
（ここで、Ｘ１は式（２）で表される重合性置換基である。）
2011070207.tif 000003
（Ｒ５は水素またはメチル基、Ｚ１は−ＮＨＣＯＯ−、−ＮＨＣＯＮＨ−、−ＯＣＯＮＨ−Ｒ６−ＮＨＣＯＯ−、−ＮＨＣＯＮＨ−Ｒ７−ＮＨＣＯＮＨ−および−ＯＣＯＮＨ−Ｒ８−ＮＨＣＯＮＨ−から選ばれた連結基（Ｒ６、Ｒ７、Ｒ８は炭素数２〜１３の炭化水素基）であり、ｍは０〜１０、ｎは３〜１０、ｐはｍが０のとき０であり、ｍが１以上のとき１である。ｑは０〜２０の整数である。）。Ｒ１、Ｒ２、Ｒ３、Ｒ４はそれぞれ炭素数１〜１２の炭化水素基またはトリメチルシロキシ基から選ばれた基である。構造［Ｙ１］はシロキサン結合が２個以上連結してなるポリシロキサン骨格を表している。）
５．式（１）において、構造［Ｙ１］が下式で表される構造単位である上記第４項記載の含水ソフトコンタクトレンズ。
2011070207.tif 000004
（Ｒ９、Ｒ１０は炭素数１〜１２の炭化水素基、フッ素置換された炭化水素基またはトリメチルシロキシ基、親水性置換基から選ばれた基であり、連結鎖中で、それぞれ異なる基であっても良い。ｒは７〜１０００である。）
６．上記第５項記載の構造単位［Ｙ１］においてＲ９、Ｒ１０がメチル基である親水性ポリシロキサンモノマーである上記第５項記載の含水ソフトコンタクトレンズ。
７．上記第４項記載の構造単位［Ｙ１」が下記に示される構造単位（Ｉａ）および（ＩＩａ）が連結してなり、構造単位（Ｉａ）と（ＩＩｂ）の連結比が１：１０〜１０：１で構造単位（Ｉａ）及び（ＩＩａ）の連結数の合計が７〜１０００である親水性ポリシロキサンモノマーからなる上記第４項記載の含水ソフトコンタクトレンズ。
2011070207.tif 000005
（ここでＲ１１及びＲ１２はそれぞれ炭素数１〜１２の炭化水素基、Ｒ１３、Ｒ１４はそれぞれ炭素数１〜１２の炭化水素基またはフッ素置換された炭化水素基であって、Ｒ１３及びＲ１４の少なくとも一方はフッ素置換された炭化水素基である）］
８．上記第７項記載の構造単位［Ｙ１］においてＲ１１、Ｒ１２、Ｒ１３がメチル基、Ｒ１４がトリフルオロプロピル基である親水性ポリシロキサンモノマーである上記第７項記載の含水ソフトコンタクトレンズ。
９．上記第４項記載の構造単位［Ｙ１］が下記式で表される構造単位（Ｉｂ）および（ＩＩｂ）が結合してなり、構造単位（Ｉｂ）と（ＩＩｂ）の連結数の比率は（Ｉｂ）／（ＩＩｂ）＝０．１〜２００であり、（Ｉｂ）と（ＩＩｂ）の連結数の合計数が７〜１０００である親水性ポリシロキサンモノマーからなる上記第４項記載の含水ソフトコンタクトレンズ。
2011070207.tif 000006
（ここで、Ｒ１５及びＲ１６はそれぞれ炭素数１〜１２の炭化水素基、炭素数１〜１２のフッ素置換炭化水素基およびトリメチルシロキシ基から選択された基であって、同一でも異なっていてもよい。Ｒ１７およびＲ１８はそれぞれ炭素数１〜１２の炭化水素基、トリメチルシロキシ基または親水性置換基からなる基であって、Ｒ１７またはＲ１８の少なくとも一方は親水性置換基である。ここでいう親水性置換基とは水酸基、ポリオキシアルキレン基から選ばれた置換基が少なくとも１個結合してなる鎖状または環状の炭化水素基である。）
１０．上記第４項記載の構造単位［Ｙ１］が下記式で表される構造単位（Ｉｃ）、（ＩＩｃ）および（ＩＩＩｃ）が結合してなる親水性ポリシロキサンモノマーからなる上記第４項記載の含水ソフトコンタクトレンズ。
2011070207.tif 000007
（Ｒ１９は親水性置換基であって、水酸基、ポリオキシアルキレン基から選ばれた置換基が少なくとも１個結合してなる鎖状又は環状の炭化水素基である。構造単位（Ｉｃ）（ＩＩｃ）（ＩＩＩｃ）の連結数の比率は（（Ｉｃ）＋（ＩＩｃ））／（ＩＩＩｃ）＝０．５〜１００、（ＩＩｃ）／（Ｉｃ）＝０〜１であり、さらに（Ｉｃ）と（ＩＩｃ）と（ＩＩＩｃ）の合計数は７〜１０００である。）
１１．上記第１０項記載の構造単位［Ｙ１］において、構造単位（Ｉｃ）（ＩＩｃ）（ＩＩＩｃ）の連結数の比率が（（Ｉｃ）＋（ＩＩｃ））／（ＩＩＩｃ）＝１〜５０、（ＩＩｃ）／（Ｉｃ）＝０．０１〜０．５であり、さらに（Ｉｃ）と（ＩＩｃ）と（ＩＩＩｃ）の合計数は２０〜５００である上記第１０項記載の含水ソフトコンタクトレンズ。
１２．親水性置換基が式（４）または式（５）で表される基である親水性ポリシロキサンモノマーからなる上記第９〜１１項のいずれか一項記載の含水ソフトコンタクトレンズ。
−Ｒ２０（ＯＨ）ａ （４）
（ここでＲ２０は炭素数３〜１２の炭化水素基であって、炭素炭素間に−Ｏ−、−ＣＯ−、−ＣＯＯ−からなる基を挟んでいてもよく、ＯＨ基は同一炭素原子上には１個のみ置換され、ａは１以上の数である）
−Ｒ２１−（ＯＲ２２）ｂ−ＯＺ２ （５）
（ここで、Ｒ２１は炭素数３〜１２の炭化水素基であって、炭素炭素間に−Ｏ−、−ＣＯ−、−ＣＯＯ−からなる基を挟んでいてもよい。Ｒ２２は炭素数２〜４の炭化水素であって、ｂが２以上の場合、異なる炭素数であっても良い。ｂは１〜２００であり、Ｚ２は水素原子、炭素数１〜１２の炭化水素または−ＯＣＯＲ２３（Ｒ２３は炭素数１〜１２の炭化水素基）から選ばれた基を示す）
１３．親水性置換基が式（６）、式（７）、式（８）からなる群から選ばれる上記第９〜１１項のいずれか―項記載の含水ソフトコンタクトレンズ。
−Ｃ3Ｈ6ＯＨ （６）
−Ｃ3Ｈ6ＯＣＨ2ＣＨ（ＯＨ）ＣＨ2ＯＨ （７）
−Ｃ3Ｈ6ＯＣ2Ｈ4ＯＨ （８）
１４．親水性置換基が式（９）または（１０）式から選ばれる上記第９〜１１項記載の含水ソフトコンタクトレンズ。
−Ｃ3Ｈ6（ＯＣ2Ｈ4）ｃＯＨ （９）
−Ｃ3Ｈ6（ＯＣ2Ｈ4）ｄＯＣＨ3 （１０）
（ｃ、ｄは１〜４０である）
１５．上記第４項記載の式（１）で示される親水性ポリシロキサンモノマーにおいて構造単位［Ｙ１］が下式（１１）で示される構造である上記第４項記載の含水ソフトコンタクトレンズ。
2011070207.tif 000008
（ここでＺ３は下式（１２）で示される連結基である。
−Ａ−ＣＯＨＮ−Ｒ３０−ＮＨＣＯＯ−Ｒ３１−ＣＯＮＨ−Ｒ３０−ＮＨＣＯ−Ａ− （１２）
（Ｒ３０は酸素で中断されてもよい炭素数４〜２０からなる炭化水素基、Ｒ３１はポリオキシアルキレン基またはフッ素置換したポリオキシアルキレン基であり、構造単位［Ｙ２］は（３）式、（Ｉａ）と（ＩＩａ）の連結構造、（Ｉｂ）と（ＩＩｂ）の連結構造、又は（Ｉｃ）と（ＩＩｃ）と（ＩＩＩｃ）の連結構造、のいずれかであるポリシロキサン構造単位を意味する。Ａは−Ｏ−又は−ＮＨ−結合を意味する。）。Ｒ２４、Ｒ２５、Ｒ２６、Ｒ２７はそれぞれ炭素数１〜１２の炭化水素基又はトリメチルシロキシ基から選ばれた基であり、Ｒ２８及びＲ２９はそれぞれ酸素原子で中断されても良い炭素数３〜１２の炭化水素基である。）。
１６．上記第１５項記載の式（１１）の連結基Ｚ３においてＲ３０がヘキサメチレン基、テトラメチレン基、ジシクロヘキシルメタン基、水添キシリレン基、イソホロン基から選ばれた基であり、Ｒ３１がポリエチレングリコール、ポリプロピレングリコール、ポリブチレングリコールから選ばれてなる親水性ポリシロキサンモノマーの重合体からなる上記第１５項記載の含水ソフトコンタクトレンズ。
１７．上記第４項記載の式（２）で示される重合性連結基のＺ１が下記（１３）式からなる連結基で示される上記第４〜１４項のいずれか一項記載の含水ソフトコンタクトレンズ。
−Ｂ−ＣＯＨＮ−Ｒ３２−ＮＨＣＯＯ−Ｒ３３−ＣＯＮＨ−Ｒ３２−ＮＨＣＯ−Ｂ− （１３）
（ここでＲ３２は酸素で中断されてもよい炭素数４〜２０からなる炭化水素基、Ｒ３３はポリオキシアルキレン基またはポリオキシフルオロアルキレン基である。Ｂは−Ｏ−又は−ＮＨ−結合を意味する。）
１８．式（１３）においてＲ３２がヘキサメチレン基、テトラメチレン基、ジシクロヘキシルメタン基、水添キシリレン基、イソホロン基から選ばれた基であり、Ｒ３３がポリエチレングリコール、ポリプロピレングリコール、ポリブチレングリコールから選ばれてなる親水性ポリシロキサンモノマーの重合体からなる上記第１７項記載の含水ソフトコンタクトレンズ。
１９．式（１）の親水性ポリシロキサンモノマーの１種以上および親水性モノマーの１種以上を共重合してなる含水ソフトコンタクトレンズ。
２０．親水性モノマーがアミドモノマーである上記第１９項記載の含水ソフトコンタクトレンズ。
２１．親水性モノマーがＮ−ビニル基含有アミドモノマーである上記第１９項記載の含水ソフトコンタクトレンズ。
２２．Ｎ−ビニル基含有アミドモノマーが、Ｎ−ビニルホルムアミド、Ｎ−ビニルアセトアミド、Ｎ−ビニルイソプロピルアミド、Ｎ−ビニル−Ｎ−メチルアセトアミド、Ｎ−ビニルピロリドン、Ｎ−ビニルカプロラクタムから選ばれてなる上記第２１項記載の含水ソフトコンタクトレンズ。
２３．Ｎ−ビニル基含有アミドモノマーがＮ−ビニル−Ｎ−メチルアセトアミドまたはＮ−ビニルピロリドンである上記第２１項記載の含水ソフトコンタクトレンズ。
２４．親水性ポリシロキサンモノマーが１０〜９９重量％、Ｎ−ビニル基を有するアミドモノマー１〜８０重量％である共重合体からなる上記第２１〜２３項のいずれか一項記載の含水ソフトコンタクトレンズ。
２５．親水性ポリシロキサンモノマーが３０〜９５重量％、Ｎ−ビニル基を有するアミド基含有モノマーが５〜６０重量％である共重合体からなる上記第２１〜２３項のいずれか一項記載の含水ソフトコンタクトレンズ。
２６．ウレタン基で連結した架橋性モノマーを重合してなる上記第３〜２５項のいずれか一項記載の含水ソフトコンタクトレンズ。
２７．架橋性モノマーが式（１４）に示してなる上記第２６項記載の含水ソフトコンタクトレンズ。
2011070207.tif 000009
（ここで、Ｒ３４およびＲ３５は水素またはメチル基で同じでも異なっていても良い。Ｚ４は−ＮＨＣＯＯ−連結基であり、Ｒ３６は炭素数２〜１０の炭化水素基または−（Ｃ2Ｈ4Ｏ）ｇＣ2Ｈ4−で表されるポリオキシエチレン基（ｇは２〜４０を表す）から選択され、ｆは０〜１０、ｅはｆが０のとき０であり、ｆが１以上のとき１である。）
２８．架橋性モノマーが式（１５）で示してなる上記第２６項記載の含水ソフトコンタクトレンズ。
2011070207.tif 000010
２９．上記第１９〜２８項のいずれか一項記載の含水ソフトコンタクトレンズにおいて、表面の接触角が水中気泡法で１０〜５０°かつ空気中での液適法で３０〜９０°の範囲にあり、酸素透過係数が３０以上で含水率が５％以上である含水ソフトコンタクトレンズ。
３０．上記第２９項記載の含水ソフトコンタクトレンズにおいて、表面の接触角が水中気泡法で１０〜４０°かつ空気中での液適法で３０〜８０°の範囲にあり、酸素透過係数が８０以上で含水率が９％以上である含水ソフトコンタクトレンズ。
３１．鋳型中で重合することにより製造された上記第１〜３０項のいずれか一項記載の含水ソフトコンタクトレンズ。
３２．親水性シロキサニルモノマーが下式（１６）で示される上記第３項記載の含水ソフトコンタクトレンズ。
2011070207.tif 000011
（Ｒ３７は水素またはメチル基であり、Ｒ３８はシロキサニルアルキル基である。ｈは０〜２０を表す。）
３３．少なくとも式（１６）で示される親水性シロキサニルモノマー、親水性モノマー及び架橋性モノマーを含有する重合体からなる上記第３項記載の含水ソフトコンタクトレンズ。
３４．上記第３２項記載の親水性シロキサニルモノマーが下式（１７）で示される上記第３２または３３項いずれかに記載の含水ソフトコンタクトレンズ。
2011070207.tif 000012
３５．少なくとも式（１６）で示される親水性シロキサニルモノマー、下記（１８）式で示されるシロキサニルモノマー、親水性モノマー及び架橋性モノマーを含有する重合体からなる上記第３２〜３４項のいずれか一項記載の含水ソフトコンタクトレンズ。
2011070207.tif 000013
（Ｒ３９は水素またはメチル基であり、Ｒ４０はシロキサニルアルキル基である。ｊは０〜４を表す。）
３６．式（１８）で示されるシロキサニルモノマーがトリス（トリメチルシロキシ）シリルプロピルメタアクリレートである上記第３５項記載の含水ソフトコンタクトレンズ。
３７．上記第３３または３５項において、親水性モノマーがＮ−ビニル基を有するアミドモノマーである上記第３３または３５項のいずれかに記載の含水ソフトコンタクトレンズ。
３８．Ｎ−ビニル基を有するアミドモノマーがＮ−ビニル−Ｎ−メチルアセトアミドまたはＮ−ビニルピロリドンである上記第３７項記載の含水ソフトコンタクトレンズ。
３９．親水性シロキサニルモノマーを含有する重合体を切削研磨法でレンズ形状に加工して、含水させて得られた上記第３２〜３８項のいずれか一項記載の含水ソフトコンタクトレンズ。
４０．鋳型材料が重合モノマー組成に不溶性であって、鋳型の少なくとも一方のレンズ面を形成する部分が極性基を有する材料からなる鋳型中で重合して製造してなるコンタクトレンズ。
４１．鋳型材料が水との接触角が液滴法で９０°以下である樹脂からなる上記第４０項記載のコンタクトレンズ。
４２．鋳型材料の水との接触角が液滴法で６５°〜８０°である上記第４０項記載のコンタクトレンズ。
４３．鋳型材料がポリアミド、ポリエチレンテレフタレート、エチレンビニルアルコール共重合体から選ばれた樹脂からなる鋳型である上記第４０〜４２項のいずれか一項記載のコンタクトレンズ。
４４．鋳型材料がエチレンビニルアルコール共重合体からなる上記第４０〜４２項のいずれか一項記載のコンタクトレンズ。
４５．上記第４０〜４４項のいずれか一項記載のコンタクトレンズにおいて、表面の接触角が水中気泡法で１０〜５０°かつ空気中での液滴法で３０〜９０°の範囲であり、含水率が５％以上である含水ソフトコンタクトレンズ。
４６．上記第４０〜４４項のいずれか一項記載のコンタクトレンズにおいて、表面の接触角が水中気泡法で１０〜４０°、かつ空気中での液滴法で３０〜８０°の範囲にあり、含水率が９％以上である含水ソフトコンタクトレンズ。
４７．上記第４０〜４４項のいずれか一項記載の鋳型で重合することにより製造された上記第１〜３８項のいずれか一項記載の含水ソフトコンタクトレンズ。
４８．上記第１〜３８項のいずれか一項記載のコンタクトレンズを製造する方法において、鋳型中で重合してなるコンタクトレンズの製造方法。
４９．上記第４８項の鋳型が上記第４０〜４４項のいずれか一項記載の鋳型材料であるコンタクトレンズの製造方法。
【００１２】
すなわち、本発明はレンズ表面の接触角が水中気泡法で１０〜５０°かつ空気中での液滴法で３０〜９０°の範囲内にあり、酸素透過係数が３０以上で含水率が５％以上である含水ソフトコンタクトレンズであり、さらには、レンズ表面の接触角が水中気泡法で１０〜４０°、好ましくは１０〜３０°さらに好ましくは１５〜３０°、かつ空気中での液滴法で３０〜８０°、好ましくは４０〜７０°の範囲内にある、酸素透過係数が８０以上、好ましくは１００以上で含水率が９％以上である含水ソフトコンタクトレンズである。
【発明の効果】
【００１３】
本発明のソフトコンタクトレンズは、その表面が水との接触角が水中および空気中において小さく安定しており、装用した時に汚れ付着性が少なく、酸素透過係数が高く、角膜へのレンズの固着が無く、長期装用性に優れたコンタクトレンズを提供する。また、本発明に係る親水性シロキサンモノマーと、Ｎ−ビニル基を有するアミド基含有モノマーとを共重合してなる眼科用レンズ材料は透明性、水濡れ性、酸素透過性が良好で、特に脂質付着に対して優れた耐汚染性を示す。さらに、ウレタン連結基を有する架橋性モノマー添加によりさらに強度、耐久性が良好となる。また極性基を有する樹脂からなる鋳型中で重合することでレンズに安定した水濡れ性を付与することができ、特にソフトコンタクトレンズに有用であり、長期装用コンタクトレンズとして優れている。
【発明を実施するための形態】
【００１４】
特に本発明は、以下を包含する。
（１） レンズ表面の接触角が水中気泡法で１０〜５０°かつ空気中での液滴法で４０〜７０°の範囲内にあり、酸素透過係数が３０以上で含水率が９％以上である含水ソフトコンタクトレンズ。
（２） レンズ表面の接触角が水中気泡法で１０〜３０°かつ空気中での液滴法で５０〜６５°の範囲内にあり、酸素透過係数が１００以上で含水率が１５％以上である上記（１）記載の含水ソフトコンタクトレンズ。
（３） 少なくとも下記一般式Ｉで示される親水性シロキサニルメタアクリレートを含有する重合体からなり、更に引っ張り弾性率が０．８〜２×１０7ｄｙｎｅ／ｃｍ2である上記（１）又は（２）記載の含水ソフトコンタクトレンズ。
2011070207.tif 000014
（４） 少なくとも上記（３）記載の一般式Ｉで示される親水性シロキサニルメタアクリレート、親水性モノマー及び架橋性モノマーを含有する重合体からなる上記（１）〜（３）のいずれかに記載の含水ソフトコンタクトレンズ。
（５） 親水性シロキサニルメタアクリレートが下記式Ｉ１で示されるものである上記（３）又は（４）記載の含水ソフトコンタクトレンズ。
2011070207.tif 000015
（６） 少なくとも上記（３）記載の一般式Ｉで示される親水性シロキサニルメタアクリレート、下記一般式Ｉ２で示されるシロキサニルメタアクリレート、親水性モノマー及び架橋性モノマーを含有する重合体からなる上記（１）〜（５）のいずれかに記載の含水ソフトコンタクトレンズ。
2011070207.tif 000016
（７） 少なくとも一般式Ｉ１で示される親水性シロキサニルメタアクリレート５〜２０重量％、トリス（トリメチルシロキシ）シリルプロピルメタアクリレート１５〜３０重量％、Ｎ−ビニルピロリドン２５〜３５重量％、Ｎ−ジメチルアクリルアミド２０〜３０重量％、トリフロロエチルメタアクリレート５〜１０重量％、１，１，２，２−テトラフロロエトキシ−２−ヒドロキシプロピルメタアクリレート５〜１０重量％、エチレングリコールジメタアクリレート０．２〜２重量％を含有する重合体からなる上記（１）〜（６）のいずれかに記載の含水ソフトコンタクトレンズ。
（８） 親水性シロキサニルメタアクリレートを含有する重合体を切削研磨法でレンズ形状に加工し、含水させて得られた上記（１）〜（７）のいずれかに記載の含水ソフトコンタクトレンズ。
（９） 下記一般式ＩＩで示される親水性ポリシロキサンモノマー、親水性モノマー及び架橋性モノマーを含有する重合体からなる上記（１）〜（６）のいずれかに記載の含水ソフトコンタクトレンズ。
2011070207.tif 000017
〔式中、Ｒ1は水素又はメチル基、Ｒ2、Ｒ3、Ｒ4及びＲ5はそれぞれ炭素数１〜１２の炭化水素基又はトリメチルシロキシ基であり、Ｙは下記に示される構造単位（Ｉ′）及び（ＩＩ′）からなり、構造単位（Ｉ′）と構造単位（ＩＩ′）との比が１：１０ないし１０：１で構造単位（Ｉ′）及び（ＩＩ′）の合計数が７〜２００である。ｂ及びｃはそれぞれ同一又は異なる１〜２０の整数であり、ｐは０〜２０の整数である。Ｘは−ＮＨＣＯＯ−基又は−ＯＯＣＮＨ−Ｒ10−ＮＨＣＯＯ−基（Ｒ10は炭素数４〜１３の炭化水素基）である。
2011070207.tif 000018
（Ｒ6及びＲ7はそれぞれ炭素数１〜１２の炭化水素基、Ｒ8及びＲ9はそれぞれ炭素数１〜１２の炭化水素基又はフッ素置換された炭化水素基であって、Ｒ8及びＲ9の少なくとも一方は、フッ素置換された炭化水素基である。）〕
（１０） 一般式ＩＩで示される親水性ポリシロキサンモノマーを含む重合性組成物を、表面に極性基を有する鋳型の中に入れレンズ形状に重合させ、含水させて得られた上記（９）に記載の含水ソフトコンタクトレンズ。
【００１５】
以下、上記発明を詳細に説明する。
本発明のソフトコンタクトレンズは、レンズ表面の接触角が水中気泡法で１０〜５０°かつ空気中での液滴法で３０〜９０°の範囲内にあり、酸素透過係数が３０以上で含水率が５％以上である含水ソフトコンタクトレンズである。
【００１６】
このレンズ表面の特性を制御することにより長期間にわたってレンズ表面の水濡れ性を維持することができ、酸素透過係数が高く、タンパク質および脂質の付着性が少なく、レンズの動きが安定し、角膜への固着が起こり難いコンタクトレンズの提供が可能となった。さらには、レンズ表面の接触角が水中気泡法で１０〜４０°、好ましくは１０〜３０°さらに好ましくは１５〜３０°、かつ空気中での液滴法で３０〜８０°、好ましくは４０〜７０°の範囲内にあり、酸素透過係数が８０以上、好ましくは１００以上で含水率が９％以上であるソフトコンタクトレンズが３０日間の連続装用が可能でより好ましい。
【００１７】
本発明のコンタクトレンズのレンズ表面の接触角が水中気泡法で５０°を超えるとレンズ表面の脂質汚れが多くなり好ましくなく、この接触角は小さいほど好ましいが１０°未満の材料はレンズ内部に低分子のタンパク質が入り易くなり、一般的には引っ張り強度など物理的特性が小さくなる為好ましくない。空気中での液滴法で９０°を超えると装用中のレンズに曇りが発生し、脂質汚れが極めて増大し角膜への固着が起き易く、レンズの変形もおきる為好ましくない。
【００１８】
また、液滴法での接触角の下限値は一般的には３０°までの材料が引っ張り強度など物理的特性が優れる為好ましい。酸素透過係数が３０未満になると角膜への負荷が増え連続装用が難しいため好ましくない。含水率が５％未満になるとレンズ表面のタンパク質汚れ及び脂質汚れが極めて多くなり、装用により角膜への固着が極度に増大するため好ましくない。
【００１９】
本発明のコンタクトレンズは上記表面特性を有するものであれば何でも良く、その構成物に制限は無いが、上記一般式Ｉで示される親水性シロキサニルメタアクリレートを含有する重合体から得られるソフトコンタクトレンズが好ましい。
この親水性シロキサニルメタアクリレートを含有させることにより、酸素透過係数が高く、タンパク質および脂質の付着性が少なく、長期間にわたってレンズ表面の水濡れ性を維持できてレンズの動きが安定し、角膜への固着が起こり難いコンタクトレンズの提供が可能となった。
【００２０】
一般式Ｉにおいて、ＲＳｉはシロキサニルアルキル基で以下の式（１ａ）、式（２ａ）及び式（３ａ）に示す基から選ばれた１種以上のものが使用できる。
2011070207.tif 000019
一般式Ｉにおいてｍは０〜４の整数であって、５以上になると親水性が大きくなり他の共重合性モノマーとの相溶性が少なくなり重合時に白濁したり、モノマー混合時に均一に混合しなくなるため好ましくない。また、式（３ａ）においてｌは１〜１０の整数であり、ｌが１１以上になると他の共重合性モノマーとの相溶性が低下する為好ましくない。
上記の親水性シロキサニルメタアクリレートは、２−イソシアナトエチルメタアクリレートとシロキサニルアルキルアルコールとの反応で合成される。
【００２１】
本発明のソフトコンタクトレンズは、一般式Ｉで示される親水性シロキサニルメタアクリレートを含む含水率が約５から６０％の含水ポリマーで、酸素透過係数が約３０以上、引っ張り弾性率が０．８〜２×１０7ｄｙｎｅ／ｃｍ2であるポリマーからなり、レンズ内部への蛋白質および脂質の吸着が少なくレンズのケアが容易でかつ汚れの蓄積によるレンズの動きの低下が無く、レンズの形状安定性に優れ、かつ柔らかく装用感に優れ、また装用時に吸盤効果で角膜に固着することが無く長期装用が可能となる。
【００２２】
含水率が５％未満になると脂質がレンズに吸着されやすくなり角膜への固着が起こりやすくなる為好ましくない。また、含水率が６０％を超えるとレンズの強度が小さくなり取扱い時にキズが付いたり、破損しやすく、蛋白質の吸着が多くなり好ましくない。酸素透過率が３０未満になると連続装用が難しく、長期の装用により角膜への疾患も多くなり好ましくない。引っ張り弾性率が０．８×１０7ｄｙｎｅ／ｃｍ2未満ではレンズの形態安定性に劣り装用する時にレンズの取扱いが難しく、また装用中に眼の中でレンズのエッジがめくれたり、波打ち状態になりやすく装用感が悪くなり角膜や強膜への傷つきの原因ともなるため好ましくない。また、２×１０7ｄｙｎｅ／ｃｍ2を超えて大きいものは眼に入れた時に吸盤効果が大きくレンズの動きが極度に小さくなったり、固着の原因となるため好ましくない。
【００２３】
本発明のソフトコンタクトレンズに使用される一般式Ｉで示される親水性シロキサニル  メタクリレートのうち、下記式Ｉｄで示される構造のものがレンズの含水率、酸素透過  係数、弾性率のバランスの取れた性能を示しタンパク質及び脂質の付着も少なく好まし  い。
2011070207.tif 000020
【００２４】
本発明のソフトコンタクトレンズは上記の親水性シロキサニルメタアクリレートを含  むポリマーであれば如何なるものでも良いが、例えば、メチルアクリレート、エチルア  クリレート、アクリル酸などのアクリル系モノマー、メチルメタアクリレート、エチル  メタアクリレート、２−ヒドロキシエチルメタアクリレート、メタアクリル酸などのメ  タアクリル系モノマー、トリス（トリメチルシロキシ）シリルプロピルメタアクリレー  ト、ビス（トリメチルシロキシ）メチルシリルプロピルメタアクリレート、ペンタメチ  ルジシロキサンプロピルメタアクリレート、トリス（トリメチルシロキシ）シリルプロ  ピルオキシエチルメタアクリレート、トリス（ポリジメチルシロキシ）シリルプロピル  メタアクリレートなどのシロキサン系モノマー、トリス（ジメチルトリフロロプロピル  シロキシ）シリルプロピルメタアクリレートなどのフルオロシロキサン系モノマー、２  ，２，２−トリフロロエチルメタアクリレート、２，２，３，３，３−ペンタフロロプ  ロピルメタアクリレート、ヘキサフロロイソプロピルメタアクリレートなどのパーフロ  ロアルキル系モノマー、１，１，２，２−テトラフロロエトキシ−２−ヒドロキシプロ  ピルメタアクリレートなどの水酸基を有するフロロアルキル系及びフロロアルキルエー  テル系モノマー、Ｎ−ビニルピロリドン、Ｎ，Ｎ'−ジメチルアクリルアミド、Ｎ−ビ  ニル−Ｎ−メチルアセトアミドなどの親水性モノマー、エチレングリコールジメタアク  リレート、テトラエチレングリコールジメタアクリレート、テトラメチルジシロキサン  ビス（プロピルメタアクリレート）などの架橋性モノマーなど共重合可能な化合物との  共重合物が挙げられる。
【００２５】
これらの内、酸素透過性、耐汚れ付着性、機械的強度などの物性バランスが良いこと  からシロキサン系メタクリレート、フロロアルキルシロキサン系メタクリレート、フロ  ロアルキル系メタクリレート、ヒドロキシル基を含有するフロロアルキルエーテル系メ  タクリレート、親水性モノマー、分子内に２つ以上の不飽和基を有する架橋性モノマー  、分子末端に重合性の不飽和基を有するシロキサン系マクロマーとの共重合物が好まし  い。ここで親水性モノマーとしてはＮ−ビニル基を有するアミドモノマーが好ましく、  中でもＮ−ビニルピロリドンまたはＮ−ビニル−Ｎ−メチルアセトアミドを用いること  で、表面の濡れ性の良好なコンタクトレンズを得ることができる。例えば、式Ｉ１で表  わされる親水性シロキサニルメタアクリレート５〜２０重量％、トリス（トリメチルシ  ロキシ）シリルプロピルメタアクリレート１５〜３０重量％、Ｎ−ビニルピロリドン２  ５〜３５重量％、Ｎ−ジメチルアクリルアミド２０〜３０重量％、トリフロロエチルメ  タアクリレート５〜１０重量％、１，１，２，２−テトラフロロエトキシ−２−ヒドロ  キシプロピルメタアクリレート５〜１０重量％、エチレングリコールジメタアクリレー  ト０．２〜２重量％を含有する重合体からなるソフトコンタクトレンズがある。
【００２６】
本発明のコンタクトレンズは、従来のレンズ製造方法で製造でき、例えば、ポリマー  のブロックから旋盤で切削して研磨加工する方法、レンズの形状に相当する重合鋳型の  中にモノマー組成物を注入して重合するキャスト法、あるいは、レンズの片面のみを重  合鋳型でキャスト重合して形成し他の面を切削研磨法で仕上げる方法などがある。切削  研磨法でコンタクトレンズを製造できることが本発明の特徴でもあり、一般式Ｉで示さ  れる親水性シロキサニルメタクリレートを使用することにより酸素透過係数を上げるシ  ロキサニル系モノマーと水濡れ性を高める親水性モノマーとの相溶性が良くなり、ドラ  イ状態において切削研磨加工が可能な硬度を有するポリマーが得られ、含水させた時に  光学的透明性を保ち、弾性率が適切な範囲の含水ソフトコンタクトレンズが得られる。  切削研磨法で作成したレンズは、レンズ表面と内部が実質的に同じポリマー組成であり  、長期間の装用においても表面特性の変化が無く水濡れ性、タンパク質付着性、脂質付  着性など安定したレンズ性能を示すため好ましい。
【００２７】
また、本発明のコンタクトレンズは一般式ＩＩで示される親水性ポリシロキサンモノ  マーを含む重合物から得られるものが使用できる。
2011070207.tif 000021
〔式中、Ｒ1は水素又はメチル基、Ｒ2、Ｒ3、Ｒ4及びＲ5はそれぞれ炭素数１〜１  ２の炭化水素基又はトリメチルシロキシ基であり、Ｙは下記に示される構造単位（Ｉ′  ）及び（ＩＩ′）からなり、構造単位（Ｉ′）と構造単位（ＩＩ′）との比が１：１０  ないし１０：１で構造単位（Ｉ′）及び（ＩＩ′）の合計数が７〜２００である。ｂ及  びｃはそれぞれ同一又は異なる１〜２０の整数であり、ｐは０〜２０の整数である。Ｘ  は−ＮＨＣＯＯ−基又は−ＯＯＣＮＨ−Ｒ10−ＮＨＣＯＯ−基（Ｒ10は炭素数４〜１３  の炭化水素基）である。
【００２８】
2011070207.tif 000022
（Ｒ6及びＲ7はそれぞれ炭素数１〜１２の炭化水素基、Ｒ8及びＲ9はそれぞれ炭素  数１〜１２の炭化水素基又はフッ素置換された炭化水素基であって、Ｒ8及びＲ9の少  なくとも一方は、フッ素置換された炭化水素基である。）〕
【００２９】
この親水性ポリシロキサンモノマーに共重合可能な上記したモノマーを共重合しても  良い。また、特開平３−２４００２１号公報、特開平３−２５７４２０号公報、特開平  ４−５０８１４号公報、特開平５−４５６１２号、特許第２５９２３５６号などに記載  されている分子末端に重合性の不飽和基を有する下記式（４ａ）〜（７ａ）で表される  ポリシロキサン系モノマーをさらに含有する共重合物も使用できる。
2011070207.tif 000023
（式中のＲ1は水素又はメチル基、Ｒ2、Ｒ3、Ｒ4及びＲ5はそれぞれメチル基又は  トリメチルシロキシ基を表わし、Ｒ6及びＲ7はそれぞれ炭素数１〜１２の炭化水素基  であり、ａ及びｃはそれぞれ１〜２０の整数であり、ｂは１０〜１００の整数である。  ）
【００３０】
2011070207.tif 000024
〔式中のＲ1は水素又はメチル基、Ｒ2，Ｒ3、Ｒ4及びＲ5はそれぞれメチル基又は  トリメチルシロキシ基を表わし、Ｒ6及びＲ7はそれぞれ炭素数１〜１２の炭化水素で  あり、ａ及びｃはそれぞれ１〜２０の整数であり、ｐは０〜２０の整数、ｂは１０〜１  ００の整数で、Ｘは−ＮＨＣＯＯ−基又は−ＯＯＣＮＨ−Ｒ8−ＮＨＣＯＯ−基（Ｒ8  は炭素数４〜１３の炭化水素基）である。〕
【００３１】
2011070207.tif 000025
〔式中、Ｒ1は水素又はメチル基、Ｒ2、Ｒ3、Ｒ4及びＲ5はそれぞれ炭素数１〜１  ２の炭化水素基又はトリメチルシロキシ基であり、Ｙは下記に示される構造単位（Ｉ）  及び（ＩＩ）からなり、構造単位（Ｉ）と構造単位（ＩＩ）との比が１：１０ないし１  ０：１で構造単位（Ｉ）及び（ＩＩ）の合計数が７〜２００である。ｂ及びｃはそれぞ  れ同一又は異なる１〜２０の整数であり、ｐは０〜２０の整数である。
【００３２】
2011070207.tif 000026
（Ｒ6及びＲ7はそれぞれ炭素数１〜１２の炭化水素基、Ｒ8及びＲ9はそれぞれ炭素  数１〜１２の炭化水素基又はフッ素置換された炭化水素基であって、Ｒ8及びＲ9の少  なくとも一方は、フッ素置換された炭化水素基である。）〕
【００３３】
2011070207.tif 000027
（式中、Ｘはラジカル重合可能な不飽和基を持つ置換基であり、Ｙは、Ｒ9又はＸを示  す。ｃは０〜５００、ｂは１〜５００であり、Ｒ3、Ｒ4は炭素数１〜１０からなるア  ルキル基、炭素数１〜１０からなるハロゲン化アルキル基及びトリメチルシロキシ基か  ら選ばれた基であり、同一でも異なっていてもよい。Ｒ5は水酸基が少なくとも１つ結  合している含フッ素置換基である。Ｒ1、Ｒ2、Ｒ6、Ｒ7、Ｒ8、Ｒ9はＲ5と異な  っていても同じでもよい水酸基が少なくとも１つ結合している含フッ素置換基、炭素数  １〜１０からなるアルキル基、炭素数１から１０からなるハロゲン化アルキル基及びト  リメチルシロキシ基から選ばれた基であり、同一でも異なっていてもよい。）
【００３４】
これらのうち、酸素透過性、耐汚れ付着性、機械的強度などの物性バランスが良いことからシロキサン系メタクリレート、フロロアルキルシロキサン系メタクリレート、フロロアルキル系メタクリレート、ヒドロキシル基を含有するフロロアルキルエーテル系メタクリレート、親水性モノマー、分子内に２つ以上の不飽和基を有する架橋性モノマー、分子末端に重合性の不飽和基を有するポリシロキサンモノマーとの共重合物が好ましい。
上記ポリシロキサンモノマーを主成分とするコンタクトレンズは、従来のレンズ製造方法で製造でき、例えば、レンズの形状に相当する重合鋳型の中にモノマー組成物を注入して重合するキャスト法で製造できる。特にエチレンビニルアルコール共重合体、ポリアミド、ポリエチレンテレフタレートなど表面に極性基のある材料で成形した重合鋳型を使用して製造したレンズはレンズ表面に厚く安定した親水性の層が形成され、長期間の装用においても表面特性の変化が無く水濡れ性、タンパク質付着性、脂質付着性など安定したレンズ性能を示すため好ましい。
【００３５】
また、本発明は、以下を包含する。
（１） 少なくとも以下の（ａ）の１種または２種以上および（ｂ）の１種または２種以上を共重合してなる眼科用レンズ材料。
（ａ）式（１ｂ）で表される親水性ポリシロキサンモノマー。
2011070207.tif 000028
［ここで、Ｘは式（２ｂ）で表される重合性置換基である。
2011070207.tif 000029
（式（２ｂ）中、Ｒ5は水素またはメチル基、Ｚ１は−ＮＨＣＯＯ−、−ＮＨＣＯＮＨ−、−ＯＯＣＮＨ−Ｒ6−ＮＨＣＯＯ−、−ＮＨＣＯＮＨ−Ｒ7−ＮＨＣＯＮＨ−および−ＯＯＣＮＨ−Ｒ8−ＮＨＣＯＮＨ−から選ばれた連結基（Ｒ6、Ｒ7、Ｒ8は炭素数２〜１３の炭化水素基）であり、ｍは０〜１０、ｎは３〜１０、ｐはｍが０のとき０であり、ｍが１以上のとき１である。ｑは０〜２０の整数である。）
Ｒ1、Ｒ2、Ｒ3、Ｒ4はそれぞれ炭素数１〜１２の炭化水素基またはトリメチルシロキシ基から選ばれた基である。
構造Ｙは下記式で表される構造単位［Ｉ］および［ＩＩ］が結合してなり、構造単位［Ｉ］と［ＩＩ］の結合数の比率は［Ｉ］／［ＩＩ］＝０．１〜２００であり、［Ｉ］と［ＩＩ］の合計数は１０〜１０００である。
2011070207.tif 000030
（ここで、Ｒ9及びＲ10はそれぞれ炭素数１〜１２の炭化水素基、炭素数１〜１２のフッ素置換炭化水素基およびトリメチルシロキシ基から選択された基であって、同一でも異なっていてもよい。Ｒ11およびＲ12はそれぞれ炭素数１〜１２の炭化水素基、トリメチルシロキシ基または親水性置換基からなる基であって、Ｒ11またはＲ12の少なくとも一方は親水性置換基である。ここでいう親水性置換基とは水酸基、オキシアルキレン基から選ばれた置換基が少なくとも１個結合してなる鎖状または環状の炭化水素基である。）］
（ｂ）Ｎ−ビニル基を有するアミド基含有モノマー。
（２） 構造Ｙが下記式で表される構造単位［Ｉ'］、［ＩＩ'］および［ＩＩＩ'］が結合してなる上記（１）に記載の眼科用レンズ材料。
2011070207.tif 000031
（ここで、Ｒ13は親水性置換基であって、水酸基、オキシアルキレン基から選ばれた置換基が少なくとも１個結合してなる鎖状又は環状の炭化水素基である。構造単位［Ｉ'］、［ＩＩ'］および［ＩＩＩ'］の結合数の比率は（［Ｉ'］＋［ＩＩ'］）／［ＩＩＩ'］＝０．５〜１００、［ＩＩ'］／［Ｉ'］＝０〜１であり、さらに［Ｉ'］と［ＩＩ'］と［ＩＩＩ'］の合計数は１０〜１０００である。）
（３） 構造Ｙが、構造単位［Ｉ'］［ＩＩ'］［ＩＩＩ'］の結合数の比率が（［Ｉ'］＋［ＩＩ'］）／［ＩＩＩ'］＝１〜５０、［ＩＩ'］／［Ｉ'］＝０．０１〜０．５であり、さらに［Ｉ'］と［ＩＩ'］と［ＩＩＩ'］の合計数は２０〜５００である上記（２）に記載の眼科用レンズ材料。
（４） 親水性ポリシロキサンモノマーの親水性置換基が式（３ｂ）または式（４ｂ）で表される基である請求項１に記載の眼科用レンズ材料。
−Ｒ14（ＯＨ）ａ （３ｂ）
（ここで、Ｒ14は炭素数３〜１２の炭化水素基であって、炭素炭素間に−Ｏ−、−ＣＯ−、−ＣＯＯ−からなる基を挟んでいてもよく、ＯＨ基は同一炭素原子上には１個のみ置換され、ａは１以上の数である）
−Ｒ15−（ＯＲ16）ｂ−ＯＺ２ （４ｂ）
（ここで、Ｒ15は灰素数３〜１２の炭化水素基であって、炭素炭素間に−Ｏ−、−ＣＯ−、−ＣＯＯ−からなる基を挟んでいてもよい。Ｒ16は炭素数２〜４の炭化水素であって、ｂが２以上の場合、異なる炭素数であっても良い。ｂは１〜２００であり、Ｚ２は水素原子、炭素数１〜１２の炭化水素または−ＯＯＣＲ17（Ｒ17は炭素数１〜１２の炭化水素基）から選ばれた基を示す）
（５） 親水性置換基が式（５ｂ）、式（６ｂ）、式（７ｂ）から選ばれてなる基である上記（４）に記載の眼科用レンズ材料。
−Ｃ3Ｈ5ＯＨ （５ｂ）
−Ｃ3Ｈ6ＯＣＨ2ＣＨ（ＯＨ）ＣＨ2ＯＨ （６ｂ）
−Ｃ3Ｈ6ＯＣ2Ｈ4ＯＨ （７ｂ）
（６） 親水性置換基が式（８ｂ）または（９ｂ）式から選ばれてなる基である上記（４）に記載の眼科用レンズ材料。
−Ｃ3Ｈ6（ＯＣ2Ｈ4）ｃＯＨ （８ｂ）
−Ｃ3Ｈ6（ＯＣ2Ｈ4）ｄＯＣＨ3 （９ｂ）
（ｃ、ｄは２〜４０である）
（７） Ｎ−ビニル基を有するアミド基含有モノマーが、Ｎ−ビニルホルムアミド、Ｎ−ビニルアセトアミド、Ｎ−ビニルイソプロピルアミド、Ｎ−ビニル−Ｎ−メチルアセトアミド、Ｎ−ビニルピロリドン、Ｎ−ビニルカプロラクタムから選ばれてなるものである上記（１）に記載の眼科用レンズ材料。
（８） Ｎ−ビニル基を有するアミド基含有モノマーが、Ｎ−ビニル−Ｎ−メチルアセトアミドまたはＮ−ビニルピロリドンである上記（７）に記載の眼科用レンズ材料。
（９） 少なくとも親水性ポリシロキサンモノマーを１０〜９９重量％、Ｎ−ビニル基を有するアミド基含有モノマーを１〜９０重量％を含んでなる共重合体である上記（１）〜（８）のいずれかに記載の眼科用レンズ材料。
（１０） 少なくとも親水性ポリシロキサンモノマーを３０〜９５重量％、Ｎ−ビニル基を有するアミド基含有モノマーを５〜７０重量％を含んでなる共重合体である上記（９）に記載の眼科用レンズ材料。
（１１） ウレタン基で連結した架橋性モノマーをさらに含有して共重合してなる上記（１）〜（１０）のいずれかに記載の眼科用レンズ材料。
（１２） 式（１０ｂ）に示す架橋性モノマーを含有するモノマーを共重合してなる上記（１１）に記載の眼科用レンズ材料。
2011070207.tif 000032
［ここで、Ｒ16およびＲ18は水素またはメチル基で同じでも異なっていても良い。Ｚ３はウレタン連結基であり、Ｒ17は炭素数２〜１０の炭化水素基または−（Ｃ2Ｈ4Ｏ）ｇＣ2Ｈ4−で表されるポリオキシエチレン基（ｇは２〜４０を表す）から選択され、ｆは０〜１０、ｅはｆが０のとき０であり、ｆが１以上のとき１である。］
（１３） 架橋性モノマーが、式（１１ｂ）で示してなる上記（１１）又は（１２）に記載の眼科用レンズ材料。
2011070207.tif 000033
（１４） 上記（１）〜（１３）のいずれかに記載の眼科用レンズ材料からなるソフトコンタクトレンズ。
（１５） 上記（１）〜（１４）のいずれかに記載の眼科用レンズ材料を鋳型中で製造する方法であって、該鋳型が極性基を有する材料からなることを特徴とする眼科用レンズの製造方法。
（１６） 上記（１５）において、鋳型材料が重合モノマー組成に不溶性であり、かつ鋳型の少なくとも一方のレンズ面を形成する部分が水との接触角が９０°以下である樹脂からなることを特徴とする眼科用レンズの製造方法。
（１７） 鋳型材料が、ポリアミド、ポリエチレンテレフタレート、エチレンビニルアルコール共重合体から選ばれた樹脂からなる鋳型である上記（１５）又は（１６）に記載の眼科用レンズの製造方法。
（１８） 鋳型材料がエチレンビニルアルコール共重合体である上記（１７）に記載の眼科用レンズの製造方法。
（１９） 紫外線または可視光照射による光重合により重合することを特徴とする上記（１５）〜（１８）のいずれかに記載の眼科用レンズの製造方法。
（２０） 眼科用レンズがソフトコンタクトレンズである上記（１５）〜（１９）のいずれかに記載の眼科用レンズの製造方法。
【００３６】
ここで、親水性ポリシロキサンモノマーの構造単位［Ｉ］および［ＩＩ］の結合形式がブロック的に結合しているような構造式を示しているが、ここではランダム的に結合した構造も含んでいる。該ポリシロキサンモノマーにおける親水性置換基は水酸基、オキシアルキレン基から選ばれた置換基が少なくとも１個結合してなる鎖状または環状の炭化水素基であるが、好ましくは式（３ｂ）または式（４ｂ）で表される基である。
【００３７】
−Ｒ14（ＯＨ）ａ （３ｂ）
（ここで、Ｒ14は炭素数３〜１２の炭化水素基であって、炭素炭素間に−Ｏ−、−ＣＯ−、−ＣＯＯ−からなる基を挟んでいてもよく、ＯＨ基は同一炭素原子上には１個のみ置換され、ａは１以上の数である）
【００３８】
−Ｒ15−（ＯＲ16）ｂ−ＯＺ２ （４ｂ）
（ここで、Ｒ15は炭素数３〜１２の炭化水素基であって、炭素炭素間に−Ｏ−、−ＣＯ−、−ＣＯＯ−からなる基を挟んでいてもよい。Ｒ16は炭素数２〜４の炭化水素であって、ｂが２以上の場合、異なる炭素数であっても良い。ｂは１〜２００であり、Ｚ２は水素原子、炭素数１〜１２の炭化水素または−ＯＯＣＲ17（Ｒ17は灰素数１〜１２の炭化水素基）から選ばれた基を示す）
【００３９】
好ましい親水性基を例示するならば、−Ｃ3Ｈ6ＯＨ、−Ｃ8Ｈ16ＯＨ、−Ｃ3Ｈ6ＯＣ2Ｈ4ＯＨ、−Ｃ3Ｈ6ＯＣＨ2ＣＨ（ＯＨ）ＣＨ3、−Ｃ2Ｈ4ＣＯＯＣ2Ｈ4ＯＨ、−Ｃ2Ｈ4ＣＯＯＣＨ2ＣＨ（ＯＨ）Ｃ2Ｈ5などの１価アルコール置換基、−Ｃ3Ｈ6ＯＣＨ2ＣＨ（ＯＨ）ＣＨ2ＯＨ、−Ｃ2Ｈ4ＣＯＯＣＨ2ＣＨ（ＯＨ）ＣＨ2ＯＨ、−Ｃ3Ｈ6ＯＣＨ2Ｃ（ＣＨ2ＯＨ）3などの多価アルコール置換基、−Ｃ3Ｈ6（ＯＣ2Ｈ4）4ＯＨ、−Ｃ3Ｈ6（ＯＣ2Ｈ4）30ＯＨ、−Ｃ3Ｈ6（ＯＣ2Ｈ4）10ＯＣＨ3、−Ｃ3Ｈ6（ＯＣ2Ｈ4）10−（ＯＣ3Ｈ6）10ＯＣ4Ｈ9などのポリオキシアルキレン基などがある。この中で特に好ましくは、−Ｃ3Ｈ6ＯＨ、−Ｃ3Ｈ6ＯＣＨ2ＣＨ（ＯＨ）ＣＨ2ＯＨ、−Ｃ3Ｈ6ＯＣ2Ｈ4ＯＨなどのアルコール置換基、−Ｃ3Ｈ6（ＯＣ2Ｈ4）ｃＯＨ、−Ｃ3Ｈ6（ＯＣ2Ｈ4）ｄＯＣＨ3（ｃ、ｄは２〜４０である）などのポリオキシエチレン基が親水性、酸素透過性の点で優れている。
【００４０】
含フッ素置換基は材料に耐汚染性を付与するが、多すぎると親水性を損ねる。フッ素原子が炭素数１〜１２の炭化水素に結合した置換基が好ましく、例を挙げるならば、３，３，３−トリフルオロプロピル基、１，１，２，２−テトラヒドロパーフルオロオクチル基、１，１，２，２−テトラヒドロパーフルオロデシル基等が挙げられ、なかでも３，３，３−トリフルオロプロピル基が親水性、酸素透過性の点で好ましい。また、親水性置換基および含フッ素置換基のほかにＳｉ原子に結合している置換基としては炭素数１〜１２の炭化水素基またはトリメチルシロキシ基であり、同一でも異なっていても良く、好ましくは炭素数１〜３のアルキル基、特に好ましくはメチル基である。メチル基のような小さな置換基を有するシロキサン鎖は柔軟性に富み、酸素透過性も良好である。
【００４１】
シロキサン構造単位［Ｉ］と、親水性置換基が結合したシロキサン構造単位［ＩＩ］の結合数の比率は［Ｉ］／［ＩＩ］で０．１〜２００であり、シロキサン構造単位［Ｉ］の割合が少ないとシロキサン鎖の柔軟性と酸素透過性が低下する一方、親水性置換基が少なすぎると、親水性が低下し表面濡れ性が悪化する。さらにシロキサン構造単位［Ｉ］と［ＩＩ］の合計数は１０〜１０００が良いが、より好ましくは２０〜５００である。ポリシロキサン鎖が短いと重合体の柔軟性、酸素透過性が低下する。又、シロキサン鎖が長すぎるとポリシロキサンモノマー自体の粘度が著しく大きくなり、モノマーの製造や取扱いが困難となるとともに、重合率が低下し、好ましくない。
【００４２】
重合可能な不飽和基はシロキサン鎖の末端に結合しており、不飽和基の構造としてはアクリレート基あるいはメタクリレート基が重合性の観点から好ましい。Ｓｉ原子との連結基としてウレタン結合あるいはウレア結合を含む炭化水素基が好ましく、オキシエチレン基を介していても良い。ウレタン結合およびウレア結合は極性が高く、重合体の親水性を増加させるとともに、強度を大きくする。これらの連結基が２個結合する構造はジイソシアナート化合物との反応により導入され、イソシアナート間の連結基は炭素数２〜１３の炭化水素であり、鎖状、環状あるいは芳香族化炭化水素であってもよい。より好ましくは耐光性の良好な脂肪族炭化水素がよい。使用できるジイソシアナート化合物の例を挙げるならば、トリメチレンジイソシアネート、ヘキサメチレンジイソシアネート、シクロヘキシルジイソシアネート、イソホロンジイソシアネート、４，４´−ジシクロヘキシルメタンジイソシアネート、２，４−トリレンジイソシアナート等がある。
【００４３】
本発明で開示した親水性ポリシロキサンモノマーの合成方法は種々考えられるが、例をあげるならば、次の方法がある。すなわち、ヒドロシラン（Ｓｉ−Ｈ）を有する環状シロキサン、炭化水素基を有する環状シロキサンおよび両末端にヒドロキシアルキル基を有するジシロキサン、場合によりフッ素置換炭化水素基を有する環状シロキサンを加えた混合物を硫酸、トリフルオロメタンスルホン酸、酸性白土などの酸性触媒を用いて開環重合し、両末端に水酸基を有し、ヒドロシリル基含有ポリシロキサン化合物を得る。その際、それぞれの環状シロキサンとジシロキサン化合物の仕込み比率を変えることで重合度およびフッ素置換基、ヒドロシリル基の導入割合が異なったシロキサン化合物が得られる。
【００４４】
次にイソシアネート置換アクリレート、あるいはイソシアネート置換メタクリレートをシロキサン末端の水酸基と反応させ両末端に重合性不飽和基を有するヒドロシラン含有含フッ素シロキサン化合物を得る。ここで、イソシアネート置換メタクリレート化合物としては、例えば、メタクリロキシエチルイソシアネート、メタクリロイルイソシアネートなどがあり、さらにヒドロキシエチルメタクリレート、ヒドロキシブチルアクリレートなどの水酸基含有アクリレートあるいは水酸基含有メタクリレートと種々のジイソシアネート化合物と反応させて得られるアクリレート基あるいはメタクリレート基含有イソシアナート化合物も利用できる。
【００４５】
次に、不飽和炭化水素基を有する親水性化合物を塩化白金酸など遷移金属触媒を用いヒドロシランに付加反応させる、いわゆるヒドロシリル化反応を利用することで親水性ポリシロキサンモノマーを得ることができる。ここでヒドロシリル化反応の際に、水酸基、カルボン酸などの活性水素化合物が存在すると副反応として脱水素反応を起こすことが知られている。従って、導入する親水性化合物中にこれらの活性水素が存在する場合、副反応を抑えるためにあらかじめ活性水素を保護したり、バッファー剤を添加し、副反応を抑えなければならない（例えば、米国特許第３９０７８５１号明細書、特開昭６２−１９５３８９号公報）。
【００４６】
また別の合成ルートとしては、両末端に水酸基を有するヒドロシリル基含有ポリシロキサン化合物の合成後、先にヒドロシリル化による親水性化合物の導入を行い、その後にイソシアネート置換メタクリレートなどを反応させ、シロキサン末端に重合性基を導入する方法もある。この場合にも親水性化合物中にイソシアネートと反応しうる活性水素が存在する場合には保護基を導入し、イソシアネートとの反応を防止しなければならない。また、出発原料に環状シロキサンに代えて、ジメトキシシラン化合物やジエトキシシラン化合物などの珪酸エステル誘導体を用いることもできる。こうして得られる親水性ポリシロキサンモノマーの２種以上を混合して使用することもできる。
【００４７】
本発明で開示する眼科用レンズ材料、とりわけ含水ソフトコンタクトレンズ材料としての共重合体には親水性ポリシロキサンモノマーの他に親水性モノマーが共重合成分として必須であり、好ましくはアミドモノマー、なかでもＮ−ビニル基含有アミドモノマーが有用であり、良好な透明性、耐汚染性、表面濡れ性を与える。Ｎ−ビニル基含有モノマーが優れている理由は定かではないが、本発明で開示している親水性ポリシロキサンモノマーとの共重合の際に、これらのモノマーの共重合性、分子量、極性が大きく異なるためにミクロな相分離構造となり、透明でありながらレンズ表面に耐汚染性や親水性を安定して与えると推定される。
【００４８】
Ｎ−ビニル基を有するアミド基含有モノマーは、Ｎ−ビニルホルムアミド、Ｎ−ビニルアセトアミド、Ｎ−ビニルイソプロピルアミド、Ｎ−ビニル−Ｎ−メチルアセトアミド、Ｎ−ビニルピロリドン、Ｎ−ビニルカプロラクタムから選ばれるが、２種以上を使用しても良い。特に好ましいのはＮ−ビニル−Ｎ−アセトアセトアミドまたはＮ−ビニルピロリドンである。
【００４９】
共重合組成としては、親水性ポリシロキサンモノマーが１０〜９９重量％、Ｎ−ビニル基を有するアミド基含有モノマーが１〜９０重量％からなる共重合体が好ましいが、特に好ましくは親水性ポリシロキサンモノマーが３０〜９５重量％、Ｎ−ビニル基を有するアミド基含有モノマーが５〜７０重量％からなる共重合組成である。親水性ポリシロキサンモノマーが少ないと酸素透過性や、柔軟性が低下する。またＮ−ビニル基を有するアミド基含有モノマーが多すぎると含水率が大きくなり強度が低下する。
【００５０】
本発明で開示している材料には、親水性ポリシロキサンモノマー、Ｎ−ビニル基を有するアミド基含有モノマーの他に、さらに加えて他のモノマーを重合してなる共重合体も含まれる。本発明において共重合可能であればどのようなモノマーでも使用できるが、含水性材料には、とりわけ親水性のモノマーが有用である。すなわち、親水性ポリシロキサンモノマーとの相溶性が良く、重合体の表面濡れ性をさらに向上させたり、含水率を変化させるモノマーとして使用できるからである。例えば、２−ヒドロキシエチルメタクリレート、２−ヒドロキシプロピルメタクリレート、４−ヒドロキシブチルアクリレート、グリセロールメタクリレートなどの水酸基含有モノマー、３−（１，１，２，２−テトラフルオロエトキシ）−２−ヒドロキシプロピルメタクリレートなどの含フッ素置換基を有する水酸基含有モノマー、メタクリル酸、アクリル酸、イタコン酸などのカルボン酸基含有モノマー、ジメチルアミノエチルメタクリレート、ジエチルアミノエチルメタクリレートなどのアルキル置換アミノ基含有モノマー、Ｎ，Ｎ'−ジメチルアクリルアミド、Ｎ，Ｎ'−ジエチルアクリルアミド、Ｎ−メチルアクリルアミド、メチレンビスアクリルアミド、ダイアセトンアクリルアミドなどのアクリルアミドやメタクリルアミドモノマー、さらにメトキシポリエチレングリコールモノメタクリレート、ポリプロピレングリコールモノアクリレートなどのオキシアルキレン基含有モノマーなどが挙げられる。
【００５１】
また、酸素透過性を調整するためにいわゆるシロキサニルアクリレート類も有用な共重合モノマーである。例えば、トリス（トリメチルシロキシ）シリルプロピルメタクリレート、ビス（トリメチルシロキシ）メチルシリルプロピルメタクリレート、ペンタメチルジシロキサニルメタクリレートなどがある。さらに同様の目的としてメタクリレート基等が置換している重合性のポリジメチルシロキサンも使用できる。
【００５２】
さらにその他の利用できるモノマーの例を挙げれば、アクリル酸フルオロアルキルエステルおよびメタクリル酸フルオロアルキルエステルなどの含フッ素モノマー、例えば、トリフルオロエチルアクリレート、テトラフルオロエチルアクリレート、テトラフルオロプロピルアクリレート、ペンタフルオロプロピルアクリレート、ヘキサフルオロブチルアクリレート、ヘキサフルオロイソプロピルアクリレート及びこれらのアクリレート類に対するメタクリレート類などがある。
【００５３】
また、アクリル酸アルキルエステルモノマー及びメタクリル酸アルキルエステルモノマーなども必要に応じ使用できる。例を挙げるならばメチルアクリレート、エチルアクリレート、ｎ−プロピルアクリレート、ｎブチルアクリレート、ｎ−ステアリルアクリレート及びこれらのアクリレート類に対応するメタクリレート類などがある。また、機械的性質を向上のためにシクロヘキシルメタクリレート、ｔｅｒｔ−ブチルメタクリレート、イソボルニルメタクリレートなどのいわゆる高ガラス転移点（Ｔｇ）のモノマーも利用できる。
さらに親水性ポリシロキサンモノマーとは別に架橋性のモノマーを加えることで機械的性質や安定性を向上させたり、含水率も調節出来る。架橋性モノマーとしては重合性基を２個以上有するモノマーが利用できる。例えば、エチレングリコールジメタクリレート、ジエチレングリコールジメタクリレート、トリエチレングリコールジメタクリレート、ポリエチレングリコールジメタクリレート、トリメチロールプロパントリメタクリレート、ペンタエリスリトールテトラメタクリレート、ビスフェノールＡジメタクリレート、ビニルメタクリレート及びこれらのメタクリレート類に対応するアクリレート類、１，３−ビス（３−メタクリロキシプロピル）テトラメチルジシロキサン等のシロキサン誘導体も利用できる。
【００５４】
本発明者は本発明において開示している重合組成において、ウレタン基で連結した架橋性モノマーが相溶性、親水性が良好で機械的性質の向上に特に優れていることを見出した。好ましくは、式（１０ｂ）に示す２官能性の架橋性モノマーである。
2011070207.tif 000034
［ここで、Ｒ16およびＲ18は水素またはメチル基で同じでも異なっていても良い。Ｚ３はウレタン連結基であり、Ｒ17は炭素数２〜１０の炭化水素基または−（Ｃ2Ｈ4Ｏ）ｇＣ2Ｈ4−で表されるポリオキシエチレン基（ｇは２〜４０を表す）から選択され、ｆは０〜１０、ｅはｆが０のとき０であり、ｆが１以上のとき１である。］
【００５５】
架橋性モノマーとして優れている理由は定かではないが、本発明で開示している親水性ポリシロキサンモノマーが同様のウレタン基骨格を有していることから、相溶性、共重合性がよく、さらに分子間相互作用により強度向上に寄与している、と考えられる。用いられるウレタン連結型架橋性モノマーの例を挙げるならば、２−メタクリロイルカルバモイルオキシエチルメタクリレート、２−（２−メタクリロキシエチルカルバモイルオキシ）エチルアクリレート、２−（２−メタクリロキシエチルカルバモイルオキシ）プロピルメタクリレート、２−メタクリロキシエチルカルバモイルオキシテトラエチレングリコールメタクリレートなどがある。
【００５６】
特に好ましくは、式（１１ｂ）で示される架橋性モノマーである。
2011070207.tif 000035
これらの架橋性モノマーは１種を用いてもよいし、２種以上組み合わせて用いても良い。
【００５７】
親水性材料の光学特性、酸素透過性、機械的強さ、変形回復性、眼に装用したときの汚れ付着性、涙液中での寸法安定性とその経時変化などの特性バランスを良くするため、これら共重合可能なモノマーを組み合わせた混合モノマーを使用することができるが、更に必要に応じて、重合前にあるいは重合後に、各種添加剤を加えても良い。添加剤としては例えば、種々の着色性の染料や顔料、ＵＶ吸収剤などがある。さらに鋳型を用いてレンズを製造する場合には、レンズと鋳型の分離をよくするために、界面活性剤などの離型剤を添加することもできる。
【００５８】
本発明の眼科用レンズ材料として用いられる重合体は、例えば、親水性ポリシロキサンモノマー、Ｎ−ビニル基を有するアミド基含有モノマーなどを含むモノマーの混合物を鋳型に充填して公知の方法でラジカル重合させるいわゆるモールド成形法、回転する半面鋳型内にモノマー混合物を仕込んで重合させるいわゆるスピンキャスト法により眼科用レンズに成型することができる。その際にモノマー混合物に溶剤を添加した溶液を鋳型中で重合することで重合率やレンズ膨潤率の調整に利用することもできる。その添加溶剤としては、モノマーの溶解性が良いものが使用でき、例えば、エタノール、イソプロパノールなどのアルコール類、ジメチルスルホキシド、ジメチルホルムアミド、ジオキサンやテトラヒドロフランなどのエーテル類、メチルエチルケトンなどのケトン類、酢酸エチルなどのエステル類などが挙げられ、またこれらを２種以上の混合溶剤も使用できる。
【００５９】
モールド重合法やキャスト重合法において使用する鋳型材料は、モノマー混合物に実質的に不溶で、重合後にレンズを分離することが可能であれば使用することが出来る。例えば、ポリプロピレン、ポリエチレンなどのポリオレフィン樹脂なども使用できるが、好ましくは、表面に極性基を有し、水との接触角が小さい材料が適当である。極性基とは水との親和力の強い原子団であり、水酸基、ニトリル基、カルボキシル基、ポリオキシエチレン基、アミド基、ウレタン基などを指す。好ましい鋳型材料は、重合モノマー組成に不溶性であり、かつ鋳型の少なくとも一方のレンズ面を形成する部分が水との接触角が液適法で９０°以下のものである。さらに好ましくは鋳型材料表面の接触角が液滴法で６５〜８０°のものである。鋳型材料表面の接触角が８０°より小さい鋳型材料を用い成形したレンズは水濡れ性が特に良好で、脂質付着性などに安定した性能を示す。また６５°より小さな接触角を示す材料では重合後にレンズと鋳型材料との分離が難しくなり、そのため微小な表面傷やレンズエッジ部分の欠けを引き起こしやすくなり、実用的ではない。また、モノマー組成に対する溶解性を示す材料では、レンズとの分離が困難であったり、レンズ表面の荒れや透明性が低下し使用するのが難しい。例えば、メチルメタアクリレート共重合体、スチレン共重合体などのアクリル系樹脂やスチレン系樹脂は成形性に優れるものの、本発明で開示しているようなアミドモノマーを含んだ組成に対して溶解性を示し、使用することはできない。
【００６０】
より好ましくは、鋳型材料がポリアミド、ポリエチレンテレフタレート、エチレンビニルアルコール共重合体から選ばれた樹脂であり、特にエチレンビニルアルコール共重合体が鋳型自身の成形が容易で安定した寸法の鋳型が得られることやレンズに安定した水濡れ性を付与できることから、さらに好ましい。用いられるエチレンビニルアルコール共重合樹脂としては日本合成化学工業（株）製の「ソワライト」あるいは（株）クラレ製の「エバール」として市販されており、エチレン共重合比率が約２５〜約５０モル％の種々のグレードのものが本発明で使用できる。また、ポリエチレンテレフタレートは結晶性の低いものはモノマー組成に対する溶解性が劣り、鋳型として使用することは難しいが、結晶性を高めたものは使用することができる。例えばポリエチレンテレフタレートの延伸フィルムを鋳型状に成形することで使用することができる。
【００６１】
レンズ成形の際の重合開始方法は、光重合開始剤を単量体混合物中に存在させ、紫外線、可視光を照射して重合させる光重合法、あるいはアゾ化合物や有機過酸化物を用いて熱重合させるラジカル重合法が用いられる。用いられる光重合開始剤の例をあげるならば、ベンゾインエチルエーテル、ベンジルジメチルケタール、α，α′−ジエトキシアセトフェノン、２，４，６−トリメチルベンゾイルジフェニルホスフィンオキサイドなど、有機過酸化物としてはベンゾイルパーオキサイド、ｔ−ブチルパーオキサイドなど、アゾ化合物としてはアゾビスイソブチロニトリル、アゾビスジメチルバレロニトリルなど、が使用される。この中で光重合法が短時間で安定して重合できることから好ましい。
【００６２】
成形されたレンズは、必要により、さらにレンズ表面をプラズマ処理、オゾン処理、グラフト重合などを施し、表面を改質することもできる。
【００６３】
さらに本発明は（１）式で表わされる親水性ポリシロキサンモノマーとして以下を包含している。
（１）下記（１ｃ）式で表わされる２官能性有機ポリシロキサンモノマー。
2011070207.tif 000036
〔式中、Ｒ1、Ｒ2、Ｒ3、Ｒ4は−ＣＨ3、−ＣＨ2ＣＨ2ＣＦ3から選ばれた基であり、同じであっても異なってもよい。ｍ＋ｎは７〜１０００の範囲の整数。Ｒ5はヘキサメチレン基、テトラメチレン基、ジシクロヘキシルメタン基、水添トリレン基、水添キシリレン基、イソホロン基から選ばれた基。ａは０〜２０の範囲の整数である。
2011070207.tif 000037
から選ばれた基であり、ｌは１〜４０の範囲の整数。〕
【００６４】
（２）下記（２ｃ）で表わされる２官能性有機ポリシロキサンモノマー。
2011070207.tif 000038
〔式中、Ｒ7、Ｒ8、Ｒ11、Ｒ12、Ｒ13、Ｒ14、Ｒ17、Ｒ18は−ＣＨ3、−ＣＨ2ＣＨ2ＣＦ3から選ばれた基であり同じであっても異なってもよい。ｍ、ｏ、ｐ、ｒは５〜５００の範囲の整数。ｂは０〜２０の範囲の整数。
Ｒ9、Ｒ10、Ｒ15、Ｒ16は−ＣＨ3、−（ＣＨ2ＣＨ2Ｏ）ｓＣＨ3から選ばれたもので同じであっても異なってもよい。ｎ、ｑは１〜５００の範囲の整数。ｓは１〜４０の範囲の整数。
Ｒ19はヘキサメチレン基、テトラメチレン基、ジシクロヘキシルメタン基、水添トリレン基、水添キシリレン基、イソホロン基から選ばれた基。
2011070207.tif 000039
から選ばれた基で、ｌは１〜４０の範囲の整数。〕
【００６５】
（３）下記（３ｃ）式で表わされる２官能性有機ポリシロキサンモノマー。
2011070207.tif 000040
〔式中、Ｒ21、Ｒ22は−ＣＨ3、−ＣＨ2ＣＨ2ＣＦ3から選ばれた基で、少なくとも１つの−ＣＨ3基を有する。ｍは５〜５００の範囲の整数、ｍ＋ｎは７から１０００。ｃは０〜２０の範囲の整数である。
Ｒ23、Ｒ24は−ＣＨ3、−ＣＨ2ＣＨ2ＣＦ3から選ばれた基で、少なくとも１つの−ＣＨ2ＣＨ2ＣＦ3基を有する。ｎは０〜５００の範囲の整数。
Ｒ25はヘキサメチレン基、テトラメチレン基、ジシクロヘキシルメタン基、水添トリレン基、水添キシリレン基、イソホロン基から選ばれた基。
Ｒ26は
2011070207.tif 000041
から選ばれた基で、ｌは１〜４０の範囲の整数。〕
【００６６】
式（１ｃ）中のＲ5基、式（２ｃ）中のＲ19基および式（３ｃ）中のＲ25基は、二官能イソシアネートの残基であって、例えば、ヘキサメチレンジイソシアネート、テトラメチレンジイソシアネート、２，４，４−トリメチル−１，６−ヘキサメチレンジイソシアネート、２，６−ジイソシアネートメチルカプロエート、３−イソシアネートメチル−３，５，５−トリメチルシクロヘキシルイソシアネート、ジシクロヘキシルメタン−４，４'−ジイソシアネート、水添キシリレンジイソシアネート、水添トリレンジイソシアネート、イソホロンジイソシアネートなどの残基であり、なかでもヘキサメチレンジイソシアネート、イソホロンジイソシアネートの残基がレンズの機械的特性バランスが良く好ましい。
Ｒ6基、Ｒ20基およびＲ26基は、ポリオキシアルキレングリコールの残基であって、例えば、ポリエチレングリコール、ポリプロピレングリコール、ポリテトラエチレングリコールなどの残基があり、重合度が１〜４０の範囲のものが使用できる。なかでもポリエチレングリコールがレンズの水濡れ性、汚れ付着防止性能などが優れていて好ましい。
【００６７】
式（１ｃ）および式（２ｃ）で表わされる２官能性有機ポリシロキサンモノマーは、例えば、１，３−ビス−（ヒドロキシエトキシプロピル）テトラメチルジシロキサンとオクタメチルシクロテトラシロキサン及び１，３，５−トリフルオロプロピルトリメチルシクロトリシロキサンとの開環挿入反応によって得られるポリシロキサン構造を有するジオールの２倍当量と、例えば、ポリエチレングリコールに２倍当量のヘキサメチレンジイソシアネートを反応させたポリエチレングリコールの末端イソシアネート変性物および、メタクリロキシエチルイソシアネートを反応させて得られる。
【００６８】
又式（３ｃ）で表わされる２官能性有機ポリシロキサンモノマーは、例えば、１，３−ビス−（ヒドロキシエトキシプロピル）テトラメチルジシロキサンとオクタメチルシクロテトラシロキサンと、場合により１，３，５−トリフルオロプロピルトリメチルシクロトリシロキサンとの開環挿入反応によって得られるポリシロキサン構造を有するジオールと、例えば、２倍当量のヘキサメチレンジイソシアネートを反応させたポリエチレングリコールの末端イソシアネート変性物の過剰量とを反応させて得られる生成物に、２−ヒドロキシエチルメタアクリレートの過剰量を反応させて得られる。
【００６９】
本発明で開示する親水性ポリシロキサンモノマーおよびＮ−ビニル基を有するアミド基含有モノマーを共重合してなる眼科用レンズ材料は、透明性、水濡れ性、酸素透過性、耐汚染性に優れており、ハートコンタクトレンズのような固いレンズとしても利用できるが、好ましくはソフトレンズ、特に含水ソフトコンタクトレンズ用途に有用である。もちろん眼内レンズや角膜レンズとしても有用な材料である。さらにここで開示している眼科用レンズ材料は接触角が水中気泡法で１０〜５０°かつ空気中での液滴法で３０〜９０°の範囲に入り、酸素透過係数が３０以上で含水率が５％以上であり、さらには水中気泡法で１０〜４０°、かつ空気中での液滴法で３０〜８０°の範囲にあり、酸素透過性が８０以上で含水率が９％以上である含水ソフトコンタクトレンズを含んでおり、これらは前述のとおり３０日間の長期連続装用に適したコンタクトレンズを与える。
【実施例】
【００７０】
以下、本発明を実施例などを用いて更に詳細に説明するが、本発明はこれらの実施例になんら限定されるものではない。
なお、実施例１〜７及び比較例１〜３におけるレンズ特性の評価方法は以下の通りである。
【００７１】
（１） 含水率
ソフトコンタクトレンズを精製水に入れ３７℃で７２時間静置した後、レンズを取り出し表面の付着水を手早く拭き取ってその重量を精秤した後、８０℃で真空乾燥機で恒量になるまで乾燥して、その重量変化から求めた。
含水率＝（重量変化量／乾燥前重量）×１００ （％）
【００７２】
（２） 酸素透過係数（Ｄｋ値）
コンタクトレンズ協会標準Ｄｋ値測定法に準じて理化精機工業（株）社製、Ｋ３１６−ＩＰＩ型フィルム酸素透過測定器を使用して電極法により３５℃生理食塩水中で測定した。
Ｄｋ値の表示は、×１０-11（ｃｍ2／ｓｅｃ）・（ｍＩＯ2／ｍｌ×ｍｍＨｇ）で示した。
【００７３】
（３） 引っ張り弾性率
コンタクトレンズの中央部から約３ｍｍ幅のサンプルを切り出し、２５℃生理食塩水中で万能試験機（島津製作所製、ＡＧＳ−５０Ｂ型）を用いて１００ｍｍ／ｍｉｎの速度で引っ張り試験を行い、初期の傾きから求めた。値はｄｙｎｅ／ｃｍ2で示した。
【００７４】
（４） タンパク質付着性
下記組成のモデル汚れ水溶液を調合した。
ＮａＣｌ ０．９ 重量％ ＮａＨ2ＰＯ4 ０．０１８４重量％ Ｎａ2ＨＰＯ4 ０．０７６ 重量％ 卵白リゾチーム ０．１２ 重量％ 牛血清アルブミン ０．３８８ 重量％ ＣａＣｌ2（Ｈ2Ｏ）2 ０．０４０７重量％ この液２ｍｌにレンズ１枚を入れ、温度３７℃で２４時間浸せきし、精製水中にレンズを入れて３０分間振とうして洗浄する。レンズを取り出し表面水を軽くふき取る。
そのレンズをプロテイン分析試薬（ＢＣＡ液）液中に浸せき（レンズ１枚／２ｍｌ）し、４０℃で５Ｈｒ反応後、ＵＶ５６２ｎｍにて分光光度計（日本分光（株））製、Ｖ−５５０型）で測定した。
別途求めた検量線から、レンズ１枚当りの付着タンパク質量を求めた。
【００７５】
（５） 脂質付着性
オリーブオイル１％のリン酸緩衝液を撹拌混合して、レンズを入れ４０℃の恒温槽中で２０Ｈｒ浸せきした。５ｍｌの精製水を入れた容器内にレンズを入れ３０ｓｅｃ振り洗いをして、これを５回繰り返して洗浄した。このレンズを真空乾燥した後クロロフォルム／メタノール：２／１混合溶媒で抽出し、トリグリセライドＧ試験液で発色して５０５ｎｍにおける吸光度を分光光度計（日本分光社製、Ｖ−５５０型）で測定した。別に求めた検量線からレンズ１枚当りの脂質付着量を求めた。
【００７６】
（６） 水濡れ性
ソフトコンタクトレンズの表面の水濡れ性を接触角を測定して評価した。
接触角測定器（協和界面科学（株）社製、ＣＡ−ＤＴ型）を使用して、精製水中で気泡法で測定し、またレンズが乾燥した状態での水濡れ性を評価するため、レンズ表面の水を拭き取り、液滴法でも測定した。気泡法および液滴法による接触角測定は２５℃で行い、日コレ誌２５（１）．１００．１９８３に従った。両者の値が小さく近いほど水濡れ性に優れ、レンズの乾燥による変化が少ない。また、装用して回収したレンズについてレンズを保存液から引き上げた時のレンズ表面の水層の維持状況を観察して水濡れ性を評価した。３０秒以上レンズ表面全体が濡れている場合を水濡れ性優良とし、１秒以内に一部でも水濡れが無くなる場合を不良とし、その間の時間を可とした。
【００７７】
（７） 家兎眼装用試験
白色家兎の角膜曲率を測定し、約０．２ｍｍ大きいベースカーブを有するサイズ１３．５ｍｍ、中心厚み０．０５ｍｍ、パワー−３．００ディオプターのレンズを装用させ２１日間観察した。装用状態を記録するとともに７日おきに角膜の状態を目視およびフルオレッセン染色して検査した。
【００７８】
（８） ビッカーズ硬度の測定
（株）明石製作所製の軽荷重微小硬度計、ＭＶＫ−ＩＳを用いた。試料はその面が鏡面が出るまで研磨して、シリカゲルデシケータ内で乾燥後、２５℃で測定した。
【００７９】
＜実施例１＞
［親水性シロキサニルメタアクリレートの合成］
２−イソシアナトエチルメタアクリレート１２．４ｇをシクロヘキサン３０ｍｌに溶解し、該溶液をトリス（トリメチルシロキシ）シリルプロピルオキシエチルアルコール３０ｇをシクロヘキサン５０ｍｌに溶解しジブチルスズジラウレート０．０３ｇを添加した溶液に滴下して加え、５０℃で２４時間反応させた。赤外吸収スペクトルによりイソシアネート基の吸収の消失を確認し、反応終了後水を添加して攪拌し、ｎ−ヘキサン５００ｍｌを加えさらに飽和ＮａＣｌ水溶液約１０００ｍｌを加えて攪拌した。有機層を分離した後、硫酸マグネシウムを加えて乾燥し溶剤を減圧下に除去して下記式Ｉ１で示される親水性シロキサニルメタアクリレート３２ｇを得た。
2011070207.tif 000042
【００８０】
［レンズの製作］
得られた親水性シロキサニルメタクリレート９．５重量部、トリス（トリメチルシロキシ）シリルプロピルメタクリレート２３．５重量部、Ｎ−ビニルピロリドン３０．５重量部、Ｎ−ジメチルアクリルアミド２３．５重量部、トリフルオロエチルメタクリレート７重量部、１，１，２，２−テトラフロロエトキシ−２−ヒドロキシプロピルメタクリレート５重量部、エチレングリコールジメタクリレート０．９重量部、アゾビスイソブチロニトリル（以下「ＡＩＢＮ」とする）０．１重量部を窒素雰囲気下で溶解混合した。
この混合物を、直径１６ｍｍのプロピレン製試験管に入れ４５℃で１６時間、６０℃で２４時間、９０℃で７２時間重合して透明なビッカース硬度８．４の重合物を得た。
得られた重合物から切削研磨法にてベースカーブ９．０ｍｍ、パワー−３．００ディオプター、サイズ１４．０ｍｍ、中心厚み０．０５ｍｍのレンズになるように加工した。得られたドライレンズを生理食塩水で９０℃で３時間及び保存液で１６時間膨潤し含水ソフトレンズを得た。得られたレンズを３７℃の精製水に７２時間浸漬した後の含水率は４６％で、引っ張り弾性率は１．０×１０7ｄｙｎｅ／ｃｍ2であった。レンズをモデル汚れ液に浸漬してタンパク質及び脂質の付着性を評価した結果、タンパク質は１０μｇ／枚、脂質は４０μｇ／枚と少ない物であった。また、一定の厚みのディスクで測定した酸素透過係数（Ｄｋ値）は６０であった。水濡れ性は気泡法で２２°、液滴法で６０°であった。
上記のレンズを白色家兎の眼に装着して２１日間連続して装用させたが、レンズの動きもスムーズで固着が無く、レンズの汚れもほとんど無かった。また、家兎眼にも異常が無く長期装用にも安全であることが判った。回収したレンズは水濡れ性が優良に保たれておりレンズ性能の経時変化は認められなかった。
【００８１】
＜実施例２＞
親水性シロキサニルメタクリレート１８重量部、トリス（トリメチルシロキシ）シリルプロピルメタクリレート１５重量部にした他は実施例１に記載の方法で重合して透明な重合物を得た。得られた重合物から同様にして含水ソフトレンズを作成した含水率は４４％、引っ張り弾性率は１．２×１０7ｄｙｎｅ／ｃｍ2であった。また、タンパク質及び脂質の付着性はそれぞれ５μｇ／枚、３８μｇ／枚と少なく、Ｄｋ値は６０であった。水濡れ性は気泡法で２０°、液滴法で５６°であった。
【００８２】
＜実施例３＞
親水性シロキサニルメタクリレートとして、式（２ａ）で示されるフロロシロキサニルアルキル基を有するものを実施例１の合成法と同様にして合成した。得られたモノマーを実施例１と同様の方法で重合して重合物を得た。得られた重合物から実施例１と同様の方法でレンズを加工した。含水率は４０％、引っ張り弾性率は１．１×１０7ｄｙｎｅ／ｃｍ2あった。また、タンパク質及び脂質の付着性はそれぞれ１２μｇ／枚、３５μｇ／枚と少なく、Ｄｋ値は６５であった。水濡れ性は気泡法で２０°、液滴法で５７°であった。
【００８３】
＜実施例４＞
親水性シロキサニルメタクリレートとして、式（３ａ）で示されるシロキサニルアルキル基（１＝１０）を有するものを実施例１の合成法と同様にして合成した。得られたモノマーを実施例１と同様の方法で重合して重合物を得た。得られた重合物から実施例１と同様の方法でレンズを加工した。含水率は４０％、引っ張り弾性率は０．９×１０7ｄｙｎｅ／ｃｍ2であった。また、タンパク質及び脂質の付着性はそれぞれ１５μｇ／枚、４５μｇ／枚と少なく、Ｄｋ値は６８であった。水濡れ性は気泡法で２４°、液滴法で６３°であった。
【００８４】
＜実施例５＞
実施例１で親水性シロキサニルメタクリレート１５重量部、トリス（トリメチルシロキシ）シリルプロピルメタクリレート２５重量部、Ｎ−ビニルピロリドン２７重量部、Ｎ−ジメチルアクリルアミド２０重量部、トリフルオロエチルメタクリレート７重量部、１，１，２，２−テトラフロロエトキシ−２−ヒドロキシプロピルメタクリレート５重量部、エチレングリコールジメタクリレート０．９重量部、ＡＩＢＮ０．１重量部を同様にして重合して透明なビッカース硬度７．５の重合物を得た。
得られた重合物から切削研磨法にてベースカーブ８．５ｍｍ、パワー−３．００ディオプター、サイズ１４．０ｍｍ、中心厚み０．０５ｍｍのレンズになるように加工した。得られたドライレンズを生理食塩水で９０℃で３時間及び保存液で１６時間膨潤し含水ソフトレンズを得た。得られたレンズを３７℃の精製水に７２時間浸漬した後の含水率は３０％で、引っ張り弾性率は１．１×１０7ｄｙｎｅ／ｃｍ2であった。レンズをモデル汚れ液に浸漬してタンパク質及び脂質の付着性を評価した結果、タンパク質は１２μｇ／枚、脂質は３５μｇ／枚と少ない物であった。また、一定の厚みのディスクで測定した酸素透過係数（Ｄｋ値）は７５であった。水濡れ性は気泡法で２２°、液滴法で６０°であった。
上記のレンズを白色家兎の眼に装着して２１日間連続して装用させたが、レンズの動きもスムーズで固着が無く、レンズの汚れもほとんど無かった。また、家兎眼にも異常が無く長期装用にも安全であることが判った。回収レンズの水濡れ性は良好で経時変化は認められなかった。
【００８５】
＜実施例６＞
実施例１で用いたモノマー混合物において、ＡＩＢＮの代わりに２，４，６−トリメチルベンゾイルジフェニルホスフィンオキサイド（以下「ＴＰＯ」とする）をエチレンビニルアルコール共重合物製のレンズ形状にしたキャスト重合用鋳型に注入し、紫外線を照射して重合し、膨潤してソフトコンタクトレンズを得た。実施例１と同様にして物性を評価した結果、含水率は４６％、Ｄｋ値は６０で同等で、タンパク質及び脂質の付着性はそれぞれ１８μｇ／枚、１５０μｇ／枚と少なかった。水濡れ性は気泡法で２２°、液滴法で５４°であり乾燥により表面の水濡れ性が低下していなかった。家兎眼での長期装用試験では汚れ付着が少なく、変形もなく、水濡れ性は優良な状態で経時変化していないでレンズを保存液から引き上げても表面の水層がなくならなかった。
【００８６】
＜比較例１＞
親水性シロキサニルメタクリレートを加えずに、トリス（トリメチルシロキシ）シリルプロピルメタクリレートを３３重量部にした他は実施例１に記載の方法で重合した。得られた重合物からボタン状に加工して歪を検査した結果、わずかながら光学歪が認められた、実施例１と同様にして含水ソフトレンズを作成し物性を評価した結果、含水率は４５％Ｄｋ値は４５で同等であったが、タンパク質及び脂質の付着性はそれぞれ２０μｇ／枚、２５５μｇ／枚と多かった。水濡れ性は気泡法で２１°、液滴法で１１０°で乾燥により接触角が大きく変化し水濡れ性が悪くなった。家兎眼での長期装用試験では汚れ付着が多く、一部レンズが変形していた。回収レンズは水濡れ性が悪く、レンズを保存液から引き上げるとすぐにレンズ表面の水層が無くなる状態となった。
【００８７】
＜比較例２＞
実施例６に記載したモノマー混合物をプロピレン製のレンズ形状にしたキャスト重合用鋳型に注入し、紫外線を照射して重合し、膨潤してソフトコンタクトレンズを得た。実施例１と同様にして物性を評価した結果、含水率は４６％、Ｄｋ値は６０で同等であったが、タンパク質及び脂質の付着性はそれぞれ４５μｇ／枚、４５０μｇ／枚と多かった。水濡れ性は気泡法で２６°、液滴法で１１５°と大きく変わり乾燥により表面の水濡れ性が低下していた。
家兎眼での長期装用試験では汚れ付着が多く、一部レンズが変形していた。水濡れ性は大きく変わリレンズを保存液から引き上げるとすぐに表面の水層がなくなる状態となった。
実施例７ 式（８ａ）で示した親水性ポリシロキサンモノマーを、対応するジヒドロキシプロピルポリシロキサンと２−イソシアナトエチルメタアクリレートとの反応により合成した。
【００８８】
上記親水性ポリシロキサンモノマー７０重量部、Ｎ−ビニルピロリドン１５重量部、Ｎ、Ｎ−ジメチルアクリルアミド１５重量部、トリフロロエチルメタアクリレート５重量部、エチレングリコールジメタアクリレート１重量部、ＴＰＯ０．５重量部のモノマー混合物をエチレンビニルアルコール共重合物製のレンズ形状にしたキャスト重合用鋳型に注入し、紫外線を照射して重合し、膨潤してソフトコンタクトレンズを得た。実施例１と同様にして物性を評価した結果、含水率は２３％、Ｄｋ値は１６０で、タンパク質及び脂質の付着性はそれぞれ１８μｇ／枚、５０μｇ／枚と少なかった。水濡れ性は気泡法で２１°、液滴法で５４°であり乾燥により表面の水濡れ性が低下していなかった。
【００８９】
家兎眼での長期装用試験では汚れ付着が少なく、変形もなく、水濡れ性は優良な状態で経時変化していないでレンズを保存液から引き上げても表面の水層が６０秒間なくならなかった。
2011070207.tif 000043
【００９０】
＜比較例３＞
実施例７のモノマー混合物をポリプロピレン製のレンズ形状にしたキャスト重合用鋳型に注入し、紫外線を照射して重合し、膨潤してソフトコンタクトレンズを得た。実施例７と同様にして物性を評価した結果、含水率は２４％、Ｄｋ値は１６５で、タンパク質及び脂質の付着性はそれぞれ６０μｇ／枚、３５０μｇ／枚と多かった。水濡れ性は気泡法で２６°、液滴法で１２０°であり乾燥により表面の水濡れ性が大幅に低下した。
家兎眼での長期装用試験では汚れ付着が多くレンズが白濁し、変形もあり、水濡れ性は経時変化してレンズを保存液から引き上げると直ぐに表面の水層がなくなった。
【００９１】
以下の合成例、実施例８〜２２及び比較例４〜１４により、本発明をより詳細に説明するが、本発明はこれらの実施例になんら限定されるものではない。また、各評価項目はつぎのようにして求めた。
（１） 光学的透明性 目視による。曇りなく透明性良好なものを○、曇りがあり半透明なものを△、白濁し不透明ないものを×、とした。
（２） 水濡れ性 精製水に対する濡れ性を目視で評価した。レンズを一昼夜、精製水中に浸漬した後、垂直に引き上げ、水膜が５秒以上保持される水濡れ性を○、１〜５秒のものを△、１秒以下の場合を×、とした。
（３） 乾燥時水濡れ性 精製水中に浸漬していたレンズを取り出し、表面の付着水をふき取った後、２５℃で１０分間放置した。続いて精製水中に１０秒間浸漬した後、垂直に引き上げ水濡れ性を評価した。水膜が５秒以上保持される水濡れ性を○、１〜５秒のものを△、１秒以下の場合を×、とした。
（４） 接触角 接触角測定装置（協和界面科学（株）製ＣＡ−ＤＴ型）を用い、２５℃で鋳型材料表面と水滴との接触角を測定した（空気中での液適法による）。
（５） 含水率 実施例１〜７記載の方法による。
（６） 酸素透過係数（ＤＫ値）
コンタクトレンズ協会標準Ｄｋ値測定法に準じて理化精機工業（株）製のＫ−３１６−ＩＰＩ型フィルム酸素透過測定装置を使用して電極法により測定した。試料片は直径約１４ｍｍ、厚さ約０．１〜０．５ｍｍのレンズを鋳型で作製し測定に供した。測定は３５℃で生理食塩水中で測定した。試料厚みに対する酸素透過量の傾きから酸素透過係数を求めた。ＤＫ値の表示は×１０-11（ｍｌ・ｃｍ／ｃｍ2・ｓｅｃ・ｍｍＨｇ）で表した。
（７） 引張り強度島津（株）製の万能試験機ＡＧＳ−５０Ｂを用い、２５℃の生理食塩水中で測定した。レンズを中央部３ｍｍ幅で切り出し、破断時の強度を求めた。単位は（ｇ／ｍｍ2）
（８） 脂質付着性 実施例１〜７記載の方法による。
（９） 溶解性 鋳型材料のモノマー混合液に対する溶解性を次の方法で評価した。鋳型または板状の各種材料の平らな面にモノマー混合液１滴を滴下し、２５℃で１時間放置した。その後モノマー混合液を柔らかい布で拭き取り材料表面を観察した。全く変化がない場合を○、表面が曇る場合を△、浸食され凹凸ができる場合を×、とした。
【００９２】
＜合成例１＞
［ヒドロシラン基含有ポリシロキサンジオール（Ａ１）の合成］
オクタメチルシクロテトラシロキサン１５０ｇ、１，３，５−トリメチルトリフルオロプロピルシクロトリシロキサン２２．６ｇ、１，３，５，７−テトラメチルシクロテトラシロキサン１７．４ｇ、１，３−ビス（４−ヒドロキシプロピル）テトラメチルジシロキサン７．２ｇ、クロロホルム２００ｇ、トリフルオロメタンスルホン酸１．５ｇ、をフラスコ中で２５℃、２４時間撹拌後、ｐＨが中性になるまで精製水で繰り返し洗浄する。水を分離後、クロロホルムを減圧下で留去した。残液をイソプロパノールに溶解し、メタノールで再沈澱し分離した液を真空下で揮発分を除いたところ、透明粘凋液を得た。該液は、下記式で表されるヒドロシランを有するシロキサンジオール（Ａ１）で９８ｇ得られた。なお、連結基Ｙの構造式が各シロキサンのブロック体であるかのような式を示しているが、実際はランダム構造を含んでおり、ここでは各シロキサンの割合のみを表す。以下の合成例においても同様である。
2011070207.tif 000044
【００９３】
［ヒドロシラン基含有ポリシロキサンジメタクリレート（Ｂ１）の合成］
上記ポリシロキサンジオール（Ａ１）５０ｇ、メタクリロイルオキシエチルイソシアネート３．９ｇ、乾燥アセトン１００ｇ、ジブチルチンジラウリレート０．０２ｇ、を褐色フラスコ中に加え、窒素雰囲気下で２５℃、２４時間撹拌した後、精製水１．４ｇを加えさらに３時間撹拌した。その後、アセトンを減圧下で留去し、残液をメタノールで洗浄後、再度真空下で揮発分を除去したところ、透明な粘凋液を得た。該液は、下記式で表されるヒドロシラン基を有するポリシロキサンジメタクリレート（Ｂ１）で４８．７ｇ得られた。
2011070207.tif 000045
【００９４】
［アルコール基含有ポリシロキサンジメタクリレート（Ｃ１）の合成］
上記ポリシロキサンジメタクリレート（Ｂ１）４８ｇ、アリルアルコール１１．６ｇ、イソプロピルアルコール９６ｇ、酢酸カリウム０．０４ｇ、塩化白金酸１０ｍｇ、ジ−ｔ−ブチルクレゾール１０ｍｇを還流冷却器付きフラスコに仕込み、窒素雰囲気下で５０℃で３時間加熱撹拌した。反応液をろ別後、イソプロパノールを減圧下で留去した後、メタノール／水混合液で洗浄した。さらに真空下で、揮発分を除去したところ、透明な粘凋液を得た。該液は、下記式で示されるアルコール基含有ポリシロキサンジメタクリレート（Ｃ１）であった。
2011070207.tif 000046
【００９５】
＜合成例２＞
［アルコール基含有ポリシロキサンジメタクリレート（Ｃ２）の合成］
合成例１に記載のヒドロシラン基含有ポリシロキサンジメタクリレート（Ｂ１）３５ｇに３−アリロキシ−１，２−プロパンジオール１５ｇ、イソプロピルアルコール８０ｇ、酢酸カリウム０．０３ｇ、塩化白金酸６ｍｇ、ジ−ｔ−ブチルクレゾール７ｍｇを還流冷却器付きフラスコに仕込み、合成例１の（Ｃ１）の合成と同様に反応、精製を行ったところ、透明粘凋液３３ｇが得られた。合成例１の式（Ｂ１）において連結基Ｙが下記式で示されるアルコール基含有ポリシロキサンジメタクリレート（Ｃ２）であった。
2011070207.tif 000047
【００９６】
＜合成例３＞
［ヒドロシラン基含有ポリシロキサンジオール（Ａ２）の合成］
オクタメチルシクロテトラシロキサン１９０ｇ、１，３，５−トリメチルトリフルオロプロピルシクロトリシロキサン１００ｇ、１，３，５，７−テトラメチルシクロテトラシロキサン７．７ｇ、１，３−ビス（２−ヒドロキシエチルオキシプロピル）テトラメチルジシロキサン１４．４ｇ、クロロホルム３００ｇ、トリフルオロメタンスルホン酸２．３ｇ、をフラスコ中に仕込み、合成例１のシロキサンジオール（Ａ１）と同様に合成、精製をしたところ、透明粘凋液１１０ｇが得られた。分析の結果、下式に示すヒドロシラン基を有するポリシロキサンジオール（Ａ２）であった。
2011070207.tif 000048
【００９７】
［ポリオキシエチレン基含有ポリシロキサンジオール（Ｄ１）の合成］
上記ヒドロシラン基含有ポリシロキサンジオール（Ａ２）３５ｇ、ポリオキシエチレンアリルメチルエーテル（分子量約４００）１４ｇ、イソプロピルアルコール１００ｇ、酢酸カリウム０．０３ｇ、塩化白金酸６ｍｇを還流冷却器付きフラスコ中に仕込み、窒素雰囲気下、３時間加熱還流させた。反応液をろ別後、イソプロパノールを減圧下で留去した後、メタノール／水混合液で洗浄した。さらに真空下で、揮発分を除去し透明な粘凋液４２ｇを得た。分析の結果、下記式で表される末端メトキシ型ポリオキシエチレン基含有ポリシロキサンジオール（Ｄ１）であった。
2011070207.tif 000049
【００９８】
［ポリオキシエチレン基含有ポリシロキサンジメタクリレート（Ｃ３）の合成］
得られたポリオキシエチレン基含有シロキサンジオール（Ｄ１）４０ｇと乾燥アセトン８５ｇを褐色フラスコに加え、溶解させた後、メタクリロキシエチルイソシアネート２．０ｇを添加し、窒素雰囲気下で２５℃で３時間撹拌した。精製水１．４ｇを加えさらに２時間撹拌後、アセトンを減圧下で留去した。残液をメタノール／水混合液で洗浄後、再度真空下で揮発分を除去したところ、透明な粘凋液４８．７ｇが得られた。分析の結果、下記式で表される末端メトキシ型ポリオキシエチレン基を有するポリシロキサンジメタクリレート（Ｃ３）であった。
2011070207.tif 000050
【００９９】
＜合成例４＞
［ヒドロシラン含有ポリシロキサンジオール（Ａ３）の合成］
オクタメチルシクロテトラシロキサン１５０ｇ、１，３，５，７−テトラメチルシクロテトラシロキサン１２ｇ、１，３−ビス（２−ヒドロキシエチルオキシプロピル）テトラメチルジシロキサン６．８ｇ、クロロホルム２００ｇ、トリフルオロメタンスルホン酸１．５ｇをフラスコ中に仕込み合成例１のシロキサンジオール（Ａ１）と同様に合成、精製をしたところ、透明粘凋液９５ｇが得られた。分析の結果、下式に示すヒドロシラン基を有するポリシロキサンジオール（Ａ３）であった。
2011070207.tif 000051
【０１００】
［ヒドロシラン含有ポリシロキサンジメタクリレート（Ｂ２）の合成］
上記ポリシロキサンジオール（Ａ３）５０ｇ、ヘキサメチレンジイソシアナート１０ｇ、乾燥アセトン１００ｇ、ジブチルチンジラウリレート０．０２ｇ、ジ−ｔ−ブチルクレゾール２ｍｇを還流冷却器付きのフラスコ中に入れ、窒素導入しながら加熱還流下２時間撹拌し、続いて２−ヒドロキシエチルメタクリレート２０ｇを加え、さらに２時間加熱還流する。精製水６ｇを加え一晩室温で放置する。続いてアセトンを減圧下で留去し、残液をメタノールで繰り返し洗浄後、再度真空下で揮発分を除去したところ、透明な粘凋液が得られた。下記式で表されるヒドロシラン基を有するポリシロキサンジメタクリレート（Ｂ２）３６ｇが得られた。
2011070207.tif 000052
【０１０１】
［アルコール基含有ポリシロキサンジメタクリレート（Ｃ４）の合成］
上記ポリシロキサンジメタクリレート（Ｂ２）３０ｇ、２−アリルオキシエタノール１２ｇ、イソプロピルアルコール６０ｇ、酢酸カリウム０．０３ｇ、塩化白金酸６ｍｇ、ジ−ｔ−ブチルクレゾール３ｍｇを還流冷却器付きフラスコに仕込み、窒素雰囲気下で５０℃で３時間加熱撹拌した。反応液をろ別後、イソプロパノールを減圧下で留去したのち、メタノール／水混合液で洗浄した。さらに真空下で、揮発分を除去したところ、透明な粘凋液２４ｇが得られた。（Ｂ２）構造式においてＹ連結基が下記式で示されるアルコール基含有ポリシロキサンジメタクリレート（Ｃ４）であった。
2011070207.tif 000053
【０１０２】
＜合成例５＞
［ヒドロシラン基含有ポリシロキサンジメタクリレート（Ｂ３）の合成］
合成例３記載のポリシロキサンジオール（Ａ２）５０ｇ、メタクリロイルオキシエチルイソシアネート３．９ｇ、乾燥アセトン１００ｇ、ジブチルチンジラウリレート０．０２ｇ、を褐色フラスコ中に加え、窒素雰囲気下で２５℃、２４時間撹拌した後、精製水１．４ｇを加えさらに３時間撹拌する。アセトンを減圧下で留去し、残液をメタノールで洗浄後、再度真空下で揮発分を除去したところ、透明な粘凋液が得られた。下記式で表されるヒドロシラン基を有するポリシロキサンジメタクリレート（Ｂ３）４６ｇが得られた。
2011070207.tif 000054
【０１０３】
得られたヒドロシラン基含有ポリシロキサンジオール（Ｂ３）４０ｇ、ポリオキシエチレンアリルエーテル（分子量約４００）２０ｇ、イソプロピルアルコール８０ｇ、酢酸カリウム０．０４ｇ、塩化白金酸８ｍｇを還流冷却器付きフラスコ中に仕込み、窒素雰囲気下、３時間加熱還流させた。反応液をろ別後、イソプロパノールを減圧下で留去したのち、メタノール／水混合液で洗浄した。さらに真空下で、揮発分を除去し透明な粘凋液４２ｇを得た。分析の結果、（Ｂ３）構造式においてＹ連結基が下記式で表される末端水酸基型ポリオキシエチレン基含有ポリシロキサンジメタクリレート（Ｃ５）であった。
2011070207.tif 000055
【０１０４】
＜合成例６＞
［ポリオキシエチレン基含有ポリシロキサンジメタクリレート（Ｃ６）の合成］
合成例５において得られたヒドロシラン基含有ポリシロキサンジオール（Ｂ３）４０ｇ、ポリオキシエチレンアリルメチルエーテル（分子量約１５００）４０ｇ、イソプロピルアルコール１２０ｇ、酢酸カリウム０．０４ｇ、塩化白金酸８ｍｇを還流冷却器付きフラスコ中に仕込み、窒素雰囲気下、３時間加熱還流させた。反応液をろ別後、イソプロパノールを減圧下で留去したのち、メタノール／水混合液で洗浄した。さらに真空下で、揮発分を除去し透明な粘凋液３８ｇを得た。分析の結果、（Ｂ３）構造式においてＹ連結基が下記式で表される末端メトキシ型ポリオキシエチレン基含有ポリシロキサンジメタクリレート（Ｃ６）であった。
2011070207.tif 000056
【０１０５】
＜合成例７＞
［２−（２−メタクリロキシエチルカルバモイルオキシ）エチルメタクリレートの合成］
乾燥剤で脱水した２−ヒドロキシエチルメタクリレート１３ｇにメタクリロキシエチルイソシアネート１５．６ｇ、乾燥アセトン６０ｇを加え、合成例５と同様に反応させ、（１１ａ）式の化合物を得た（以下「ＭＩＥＭ」とする）。
2011070207.tif 000057
【０１０６】
＜実施例８＞
合成例１に記載のアルコール基含有ポリシロキサンジメタクリレート（Ｃ１）８０重量部、Ｎ−ビニル−Ｎ−メチルアセトアミド（以下「ＶＭＡ」とする）１０重量部、イソボルニルメタクリレート（以下「ＩＢＭ」とする）６重量部、テトラエチレングリコールジメタクリレート（以下「４ＥＤ」とする）４重量部及び２，４，６−トリメチルベンゾイルジフェニルホスフィンオキサイド（以下「ＴＰＯ」とする）０．５重量部を添加し、撹拌混合させた。その後、エチレンビニルアルコール樹脂（以下「ＥＶＯＨ樹脂」とする）（日本合成化学工業（株）製、ソワライトＳ）からなるコンタクトレンズ成形用鋳型中にモノマー混合液を入れ、光照射装置内で１時間紫外線を照射したところ、レンズ状の重合体を得た。得られたレンズをエチルアルコール中に一晩浸漬した。続いてレンズを水に浸漬し、９０℃にて３時間加熱した。得られたレンズは透明で柔軟性があり、水濡れ性も良好であった。物性を評価したところ含水率１０％、酸素透過係数（Ｄｋ）は２５６、引張り強度１８５ｇ／ｍｍ2、脂質付着性は４０μｇであった。なお、用いたＥＶＯＨ樹脂の水との接触角は７３°であった。その性能評価結果などを表１に記載する。
【０１０７】
＜実施例９〜１３＞
合成例２〜６記載の親水性ポリシロキサンモノマーについて実施例８と同じ組成、条件にて重合し、処理してそれぞれレンズを得た。その性能評価結果を表１に示す。
比較例４及び５ 実施例８において親水性ポリシロキサンモノマーに替えて、下記式に示すポリジメチルシロキサンジメタクリレート（Ｒ１）またはアルコール基含有ポリシロキサンジメタクリレート（Ｒ２）を使用した以外は同一の組成、条件にて重合し、処理して比較レンズを作製した。得られた結果を表１に合わせて示す。
2011070207.tif 000058
【０１０８】
＜実施例１４＞
実施例８と同様にポリオキシエチレン基含有ポリシロキサンジメタクリレート（Ｃ３）６０重量部、Ｎ−ビニルピロリドン（以下ＮＶＰとする）３５重量部、シクロヘキシルメタクリレート（以下ＣＨとする）５重量部、エチレングリコールジメタクリレート（以下ＥＤとする）１重量部及びＴＰＯ：０．５重量部を混合し、ＥＶＯＨ樹脂製の鋳型中で光重合し、レンズを得た。得られたレンズの評価結果を表３に示す。
【０１０９】
＜実施例１５〜１８及び比較例６〜８＞
表２に示す処方によるモノマー混合液を実施例１２と同様に光重合しレンズを得た。評価結果を表３に示す。
【０１１０】
＜実施例１９＞
実施例８において４ＥＤの替わりに合成例５記載の架橋性モノマー（ＭＩＥＭ）を用いた以外はそれぞれ全く同様にレンズを作製し、レンズを評価した。その結果、透明で水濡れ性も良いレンズが得られた。含水率１２％、酸素透過係数（Ｄｋ）２４５、引張強度２８５ｇ／ｍｍ2であり、強度が向上した。
【０１１１】
＜実施例２０＞
実施例１０において４ＥＤの替わりに合成例５記載の架橋性モノマー（ＭＩＥＭ）を用いた以外はそれぞれ全く同様にレンズを作製し、レンズを評価した。その結果、含水率２３％、酸素透過係数（Ｄｋ）１８１であり、引張強度は３０５ｇ／ｍｍ2と向上した。
【０１１２】
＜実施例２１、２２及び比較例９〜１４＞
実施例８においてＥＶＯＨ樹脂のレンズ成形鋳型の替わりに表４に示す各種樹脂からなる鋳型を用いた以外は全く同様にレンズを作製した。樹脂材料自身の溶解性、接触角測定結果、およびレンズ評価結果を合わせて表４に示す。
【０１１３】
さらに実施例２３〜３８及び比較例１５〜１９により本発明を説明するが、本発明はこれらの実施例になんら限定されるものではない。また、各評価項目は次のように求めた。
（１）含水率、（２）酸素透過性（Ｄｋ値）、（３）水濡れ性（接触角）は実施例１〜７記載の方法を用いた。（４）家兎眼装用試験は実施例１〜７記載の装用試験を３０日間実施し同様の検査を行った。
【０１１４】
＜実施例２３〜２６＞
実施例１，５，６及び７に記載されているコンタクトレンズ装用試験を再度３０日間に延長して実施したが、どのレンズも動きは良好で、レンズの汚れも殆どなくまた家兎眼に異常も見られず、長期にわたり安全であることがわかった。
【０１１５】
＜実施例２７＞
実施例８において得られた含水コンタクトレンズの接触角を測定したところ、気泡法で１８°、液滴法で５７°であった。さらに３０日間の家兎眼装用試験でもレンズの固着は見られず、家兎眼に異常は見られなかった。
【０１１６】
＜実施例２８〜３３、比較例１５〜１７＞
実施例１０および実施例１４〜１８および比較例６，８，１１で作製したコンタクトレンズを実施例１８と同様に家兎眼装用させ、評価した。結果を表５に示す。
【０１１７】
＜実施例３４＞
実施例１９記載のモノマー組成及び方法によりＥＶＯＨ樹脂鋳型を１００個用意してコンタクトレンズを作製したところ、不良品はエッジの一部欠けたレンズが２枚のみであり、他９８枚には何ら欠陥は認められず、工業的にも極めて有用な製造方法であることが判った。
【０１１８】
＜比較例１８＞
実施例３４と同一組成で、ＡＳ樹脂（アクリロニトリル−スチレン（４０／６０）共重合体）からなる鋳型を用いてレンズを１００枚の作製を試みたところ、３５枚は断片状に破壊し、残りのレンズもエッジの欠けや表面の傷が発生し、良好レンズは全く得ることができなかった。
【０１１９】
＜比較例１９＞
比較例１８と同様にＡＭ樹脂（アクリロニトリル−メチルアクリレート共重合体、三井東圧化学株式会社より入手したバレックス−２１０）よりなる鋳型で１００枚のコンタクトレンズ作製を試みたが、９０枚は鋳型分離の際に断片状に破損し、レンズの形状のものは得られなかった。残り１０枚においても破れ、エッジの欠けが発生し、良好なレンズは１枚も得られなかった。
【０１２０】
＜実施例３５＞
下記構造式（４ｃ）で示される親水性ポリシロキサンモノマー５０重量部、トリス（トリメチルシロキシ）シリルプロピルメタクリレート２０重量部、ＶＭＡ２５重量部、ＣＨ５重量部、ＥＤ１重量部およびＴＰＯ０．５重量部、２−ブタノール８０重量部を攪拌混合した後、ＥＶＯＨ樹脂製の鋳型に入れ、１時間紫外線照射した。得られたレンズをエチルアルコールで一晩浸漬したのち、水に置換し、続けて９０℃にて３時間加熱した。得られた含水ソフトコンタクトレンズを評価したところ、含水率３２％、Ｄｋ値は１２５であった。接触角は気泡法で２４°、液滴法で７７°であった。家兎眼装用試験を行ったところ、レンズの動きも良好で３０日装用後の汚れも少なく、水濡れ性も良好であった。
2011070207.tif 000059
【０１２１】
＜実施例３６＞
下記構造式（５ｃ）で示される親水性ポリシロキサンモノマー８０重量部、ＮＶＰ２０重量部、ＥＤ１重量部、ＴＰＯの０．５重量部、２−ブタノール８０重量部を混合溶解させ実施例３５と同様にコンタクトレンズを作製した。レンズが含水率１３％、Ｄｋ値２２５であった。接触角は気泡法で２４°、液滴法で７０°であった。家兎眼装用試験でもレンズの動きも良好であり、汚れも少なく、良好な水濡れ性を保った。
2011070207.tif 000060
【０１２２】
＜実施例３７＞
親水性ポリシロキサンモノマーとして下記構造式（６ｃ）で示すモノマーを使用する以外は実施例３５と同様にコンタクトレンズを作製した。得られたレンズは含水率２８％、Ｄｋ値は１６６であった。接触角は気泡法で２２°、液滴法で６９°であった。家兎眼装用試験を行ったところレンズの動きも良好であり、３０日装用後も汚れも少なく、水濡れ性も良好であった。
2011070207.tif 000061
【０１２３】
＜実施例３８＞
親水性ポリシロキサンモノマーとして下記構造式（７ｃ）で示すモノマーを使用する以外は実施例３６と同様にコンタクトレンズを作製した。得られたレンズは含水率２７％、Ｄｋ値は２８５であった。接触角は気泡法で１８°、液滴法で５３°であった。家兎眼装用試験を行ったところレンズの動きも良好であり、３０日装用後も汚れも少なく、良好な水濡れ性を維持していた。
2011070207.tif 000062
【０１２４】
2011070207.tif 000063
【０１２５】
2011070207.tif 000064
【０１２６】
2011070207.tif 000065
【０１２７】
2011070207.tif 000066
【０１２８】
2011070207.tif 000067